(57)【要約】  ａ）０．４０μｍ超の平均結晶サイズ、および粒子の３０％以上が１μｍ未満であるような粒子サイズ分布を持つ、ＮＩＲ散乱性粒子状材料と；ｂ）１種以上の非白色着色剤を含み；粒子状材料と非白色着色剤がビヒクル内で分散されている、着色組成物。大きな結晶サイズを持つこの材料は、ＮＩＲ輻射の異常に高い反射と、同時に可視光の著しく減少した反射を有する。また、材料が０．４０μｍ超の平均結晶サイズを有し、被膜が１種以上の酸化物材料を含む、被覆された粒子状ＴｉＯ２材料も開示され；これは、以前には到達不能であった低レベルの光触媒活性をもたらす。この被覆されたＴｉＯ２材料は組成物中で提供され得る。
2011522910.tif 000002
【特許請求の範囲】
【請求項１】
二酸化チタン、ドープされた二酸化チタン、およびこれらの組み合わせから選択され、０．４０μｍ超の平均結晶サイズ、および粒子の３０％以上が１μｍ未満であるような粒子サイズ分布を有する、ＮＩＲ散乱性粒子状材料と；
１種以上の非白色着色剤
を含み、
粒子状材料と非白色着色剤がビヒクル内で分散されている、着色組成物。
【請求項２】
ＮＩＲ散乱性粒子状材料が無機酸化物、水酸化物、およびこれらの組み合わせから選択される無機被膜により２０重量／重量％までのレベルで被覆されている、請求項１に記載の組成物。
【請求項３】
ＮＩＲ散乱性粒子状材料が０．５０μｍ超またはそれに等しい平均結晶サイズを有する、請求項１または請求項２に記載の組成物。
【請求項４】
ＮＩＲ散乱性粒子状材料が０．６０μｍ超またはそれに等しい平均結晶サイズを有する、請求項３に記載の組成物。
【請求項５】
ＮＩＲ散乱性粒子状材料が０．７０μｍから１．２０μｍの平均結晶サイズを有する、請求項４に記載の組成物。
【請求項６】
組成物が０．５から７０容量％の量のＮＩＲ散乱性粒子状材料を含む、請求項１から５のいずれか一に記載の組成物。
【請求項７】
着色剤がクロムチタネートイエロー、ニッケルチタネートイエロー、合成弁柄、ペリレンブラック、銅フタロシアニン、およびキナクリドンレッドから選択される、請求項１から６のいずれか一に記載の組成物。
【請求項８】
組成物が０．１〜２０容量％の量の非白色着色剤を含む、請求項１から７のいずれか一に記載の組成物。
【請求項９】
着色組成物がプラスチック組成物；塗料；粉末被覆；インキ；テキスタイル成分；テキスタイル処理組成物；皮革処理組成物；ルーフィング製品用の組成物または地表被覆物製品用の組成物である、請求項１から８のいずれか一に記載の組成物。
【請求項１０】
日射反射率および非白色の色を有する単一塗膜被覆を提供するための、請求項１から９のいずれか一に記載の組成物の使用。
【請求項１１】
日射反射率および非白色の色を有する物品を製造するための、請求項１から９のいずれか一に記載の組成物の使用。
【請求項１２】
二酸化チタン、ドープされた二酸化チタン、およびこれらの組み合わせから選択され、０．４０μｍ超の平均結晶サイズを有し、ならびに粒子の３０％以上が１μｍ未満であるような粒子サイズ分布を有して、暗色または濃色の組成物の日射反射レベルを増加させる、ＮＩＲ散乱性粒子状材料の使用。
【請求項１３】
暗色または濃色の組成物に対して２０％以上の全日射反射率を得るために、ＮＩＲ散乱性粒子状材料が使用される、請求項１２に記載の使用。
【請求項１４】
請求項１から９のいずれか一に記載の組成物を含む、物品。
【請求項１５】
ルーフィング表面；容器；塗装物品；車両；建築物；テキスタイル；皮革製品；コンクリート表面；道路表面；フローリング製品；自動車道路表面；駐車場表面；舗装表面；粉末被覆物品；またはプラスチック物品である、請求項１４に記載の物品。
【請求項１６】
被覆された粒子材料であって、
（ｉ）材料が二酸化チタン、ドープされた二酸化チタン、およびこれらの組み合わせから選択され；
（ｉｉ）材料が０．４０μｍ超の平均結晶サイズを有し；ならびに
（ｉｉｉ）被覆が１種以上の酸化物材料を含み、当該材料が
（ａ）Ｔｉ、ＺｒおよびＺｎから選択される、４（ＩＶＢ）族および１２（ＩＩＢ）族の遷移金属および／または
（ｂ）Ｓｉ、Ａｌ、ＰおよびＳｎから選択される１３−１５（ＩＩＩＡ−ＶＡ）族のｐブロック元素および／または
（ｃ）ランタナイド
である、１種以上の元素酸化物であり、被覆製品が実質的に白色である、被覆された粒子状材料。
【請求項１７】
被覆された粒子状材料が
二酸化チタン、ドープされた二酸化チタン、およびこれらの組み合わせから選択され、０．４０μｍ超の平均結晶サイズ、および粒子の３０％以上が１μｍ未満であるような粒子サイズ分布を有する、ＮＩＲ散乱性粒子状材料と；
１種以上の非白色着色剤
を含み、
粒子状材料と非白色着色剤がビヒクル内で分散されている、着色組成物中に提供される、請求項１６に記載されている材料。
【請求項１８】
被膜がＡｌ２Ｏ３、ＳｉＯ２、ＺｒＯ２、ＣｅＯ２、およびＰ２Ｏ５から選択される酸化物材料である、請求項１７に記載されている材料。
【請求項１９】
被覆された粒子状材料が
二酸化チタン、ドープされた二酸化チタン、およびこれらの組み合わせから選択され、０．４０μｍ超の平均結晶サイズ、および粒子の３０％以上が１μｍ未満であるような粒子サイズ分布を有する、ＮＩＲ散乱性粒子状材料と；
１種以上の非白色着色剤
を含み、粒子状材料と非白色着色剤がビヒクル内で分散されている、着色組成物中に提供されない、請求項１６に記載されている材料。
【請求項２０】
二酸化チタン、ドープされた二酸化チタンおよびこれらの組み合わせから選択される材料の光触媒活性を低下させるための、
（ｉ）０．４０μｍ超の平均結晶サイズ；および
（ｉｉ）１種以上の酸化物材料を含み、材料が
（ａ）Ｔｉ、ＺｒおよびＺｎから選択される、４（ＩＶＢ）族および１２（ＩＩＢ）族の遷移金属および／または
（ｂ）Ｓｉ、Ａｌ、ＰおよびＳｎから選択される１３−１５（ＩＩＩＡ−ＶＡ）族のｐブロック元素および／または
（ｃ）ランタナイド
である、１種以上の元素酸化物である、被覆
の使用。
【請求項２１】
使用時に太陽に曝露される製品の耐久性および／または寿命を改善するための請求項１６から１９のいずれか一に記載の材料の使用。
【請求項２２】
請求項１６から１９のいずれか一に記載の材料を含む、使用時に太陽に曝露される製品。
【請求項２３】
使用時に太陽に曝露される製品がプラスチック製品、インキ、塗料と他の被覆組成物、ルーフィング組成物、地表被覆物組成物、および日射反射性製品から選択される、請求項２１に記載の使用、または請求項２２に記載の製品。
【請求項２４】
使用時に太陽に曝露される製品が有機または無機のＵＶ吸収剤または散乱剤を更に含む、請求項２１から２３のいずれか一に記載の製品または使用。
【請求項２５】
酸化物材料を含む２つ以上の被膜が使用されている、請求項１６から２４のいずれか一に記載の製品または使用。
【請求項２６】
粒子用の被膜がＳｉの酸化物を含む層と、Ａｌの酸化物を含む層を含む、請求項１６から２５のいずれか一に記載の製品または使用。
【請求項２７】
粒子状材料が０．５０μｍ超またはそれに等しい平均結晶サイズを有する、請求項１６から２６のいずれか一に記載の製品または使用。
【請求項２８】
粒子状材料が０．５０μｍから２μｍの平均結晶サイズを有する、請求項２７に記載の製品または使用。
【請求項２９】
製品が９５超の明度値Ｌ＊、ここでａ＊の値が５未満であり、ｂ＊の値が５未満である、を有する、請求項１６から２８のいずれか一に記載の製品または使用。
【請求項３０】
粒子状材料中に含まれるいかなる着色酸化物材料も０．５重量％以下の量で存在する、請求項１６から２９のいずれか一に記載の製品または使用。
【請求項３１】
粒子状材料が４：１未満のアスペクト比を有する、請求項１６から３０のいずれか一に記載の製品または使用。
【発明の詳細な説明】
【技術分野】
【０００１】
本発明の実施形態は、一般に、二酸化チタンと、特に二酸化チタン粒子状材料および組成物に関する。
【０００２】
いくつかの実施形態では、二酸化チタンまたはドープされた二酸化チタン粒子状材料は、スペクトルの近赤外（ＮＩＲ）領域で赤外輻射を効率的に散乱する。組成物の実施形態では、この粒子状材料は、スペクトルの近赤外（ＮＩＲ）領域で低吸収を有する非白色着色剤と組み合わされる。
【０００３】
いくつかの実施形態では、二酸化チタンまたはドープされた二酸化チタン粒子状材料は、被覆され、極低光触媒活性を有する。このように、この材料を含有する製品は、慣用の二酸化チタンを含有する類似の製品に比して改良された光安定性を有し得る。
【背景技術】
【０００４】
電磁スペクトルのＮＩＲ領域は、７００ｎｍと２５００ｎｍの間に在る。この領域において高反射と低吸収を有する材料は、多くの用途において利点を有し得る。例えば、このような材料から作られる製品は、太陽光の照射下で冷たい状態を保ち、結果として熱分解の低減、耐久性の改善、快適性の向上、エアコンディショニングコストの低下、および環境影響の低減を生むことができる。
【０００５】
現行の環境面の焦点（およびコストファクター）は、建物の冷却に必要とされるエアコンディショニングの量を低下させることである。エアコンディショニングコストを低下させる一つの方法は、日射エネルギーを反射するルーフィング製品を使用することである。米国環境保護庁（ＥＰＡ）のＥｎｅｒｇｙ  Ｓｔａｒ  Ｉｎｉｔｉａｔｉｖｅは、２５％のミニマム全日射反射率（ＴＳＲ）を有するためには、急勾配（ピッチ付きの）の住宅ルーフィングを要求する。より淡色の製品はこのミニマムに合致し得るが、その性状により、暗色または濃色の製品は合致することができないこともあり、１０％以下など２５％よりもずっと下のＴＳＲを有しがちである。このことは、暗色または濃色を美的にすばらしいと感じるが、高ＴＳＲの利点を望む者に対しては問題を生じる可能性がある。
【０００６】
高い日射反射率が異なる方法で達成され得る。例えば、白い外表面を持つ品目は高い日射反射率を有し得るが、色を望むならば、このアプローチはこれを満たすことができない。あるいは、慣用のＴｉＯ２顔料を非ＮＩＲ吸収性着色顔料および染料と組み合わせることにより、高い日射反射率が達成され得る。日射反射の所望のレベルを得るのに必要とされる慣用のＴｉＯ２顔料のレベルは、比較的淡い色を必然的に生じるために、このアプローチも限界がある。それゆえ、暗色または更に濃色は、このような反射性配合物においては可能でない。更に別な代替の実施形態では、高い日射反射率を有する白色層を品目に塗布し、その後にＮＩＲ透明な着色顔料を含有する層が塗布され得る。顔料入りのオーバーコートは、ＮＩＲ輻射を反射または吸収しない。適切に塗布しないと、これらは、白色アンダーコートが着色したオーバーコートの一部からすけて見えて、「パッチ状」の外観を生じる可能性があり、オーバーコートが気候に曝されて失われ、更に多くのアンダーコートが露出するので、色は経時的に薄くなり得るために、このシステムもまた理想的でない。
【発明の概要】
【発明が解決しようとする課題】
【０００７】
このように、所定の日射反射に対して別法で達成可能である色よりも、広範囲の暗色ま
たは更なる濃色で使用可能な、高い全日射反射性材料を求めるニーズが存在する。このような色は、中間調、更にはより暗く濃いパステル調を含む。更には、ルーフィング表面、プラスチック品目、道路表面、および塗料を含む一連の用途で使用可能な、このような日射反射性着色材料を塗布するための一回塗りシステムを求めるニーズが存在する。次いで、消費者は、このような方法で、所望の色外観および良好な全日射反射と共に望む品目を有することができる。次いで、これらの品目は、より涼しい住環境および／またはエアコンディショニング使用の減少、熱分解、環境フットプリント、および／または地球温暖化への貢献に寄与することができる。
【０００８】
加えて、太陽に曝露される品目は光安定性でないこともあり、早期に劣化する可能性がある。塗料、プラスチック製品、ルーフィング製品、および地表被覆物製品を含むこのような品目は、二酸化チタンを含有し得る。二酸化チタンそれ自身は分解しないが、二酸化チタンを含有する品目が分解する程度は、品目で使用される二酸化チタン顔料の光触媒活性に依存し得る。
【０００９】
例えば、理論に束縛されるものでないが、二酸化チタン結晶がＵＶ光を吸収すると、電子が高エネルギーレベル（伝導帯）に昇位され、格子から移動すると考えられる。価電子帯中の生成する空孔または「正孔」も有効に移動する。これらの可動電荷は、結晶表面に達すると、二酸化チタン含有製品（例えば、塗料の樹脂媒体）の媒体に移動可能であり、フリーラジカルを生成し、媒体を分解する。
【００１０】
このように、極低光触媒活性を有する二酸化チタン粒子を求めるニーズが存在する。次いで、このような二酸化チタン粒子を使用して、太陽に曝露される品目の寿命を改善し得る。例えば、このような二酸化チタン粒子を高い光安定性樹脂、塗料バインダーなどとの組み合わせで使用して、太陽に曝露される品目の全体の寿命を延長し得る。
【課題を解決するための手段】
【００１１】
本発明の第１の部分では、本発明は、第１の態様として、
＊二酸化チタン、ドープされた二酸化チタン、およびこれらの組み合わせから選択され、０．４０μｍ超の平均結晶サイズ、および粒子の３０％以上が１μｍ未満であるような粒子サイズ分布を有する、ＮＩＲ散乱性粒子状材料と；
＊１種以上の非白色着色剤
を含み、粒子状材料と非白色着色剤がビヒクル内で分散されている、着色組成物を提供する。
【００１２】
大きな結晶サイズを持つこの材料は、慣用の顔料と比較して、ＮＩＲ輻射の異常に高い反射と、同時に可視光の著しく減少した反射を有する。この驚くべき効果は、このようなＮＩＲ散乱性材料の含有量が低くとも、良好なＮＩＲ反射レベルをなお達成することができるということを意味する。更なる利点は、任意の所定の更に暗色または更なる濃色を得るために、更に低レベルの非白色着色剤が必要とされるということである。
【００１３】
驚くべきことには、大きな結晶の二酸化チタンまたはドープされた二酸化チタンである粒子状材料は、着色剤の色に過度に影響を及ぼすことなく更に暗色または濃色の着色剤と共に組成物中にブレンドする。対照的に、慣用のＴｉＯ２顔料は、可視光に対して極めて反射性であり、組成物の色にはっきりと影響を及ぼし、色を著しく淡色とする。このように、大きな結晶の二酸化チタンまたはドープされた二酸化チタンである、本発明で使用される粒子状材料は、慣用のＴｉＯ２顔料ほどに色に影響を及ぼすことなく暗色またはより濃色の着色剤と共に組成物中にブレンドする。
【００１４】
本発明の第１の部分では、本発明は、また、第２の態様として、日射反射率および非白
色の色を有する単一塗膜の被覆物を提供するために、または日射反射率および非白色の色を有する物品を製造するために、第１の態様による組成物を使用することも提供する。
【００１５】
本発明の第１の部分では、本発明は、また、第３の態様として、日射反射レベルを増加させるために、好ましくは、着色組成物の可視反射レベルを減少させる一方で日射反射レベルを増加させるために、二酸化チタン、ドープされた二酸化チタン、およびこれらの組み合わせから選択され、０．４０μｍ超の平均結晶サイズを有し、ならびに粒子の３０％以上が１μｍ未満であるような粒子サイズ分布を有する、ＮＩＲ散乱性粒子状材料を使用することも提供する。
【００１６】
本発明の第１の部分では、本発明は、また、第４の態様として、第１の態様による組成物を含む物品も提供する。
【００１７】
本発明の第２の部分では、本発明は、第１の態様として、
（ｉ）材料が二酸化チタン、ドープされた二酸化チタンおよびこれらの組み合わせから選択され；
（ｉｉ）材料が０．４０μｍ超の平均結晶サイズを有し；ならびに
（ｉｉｉ）被膜が１種以上の酸化物材料を含み、
（ａ）Ｔｉ、ＺｒおよびＺｎから選択される、４（ＩＶＢ）族および１２（ＩＩＢ）族の遷移金属および／または
（ｂ）Ｓｉ、Ａｌ、ＰおよびＳｎから選択される１３−１５（ＩＩＩＡ−ＶＡ）族のｐブロック元素および／または
（ｃ）ランタナイド
である、１種以上の元素酸化物である、被覆された粒子状材料を提供する。
【００１８】
驚くべきことには、大きな結晶の二酸化チタンまたは大きな結晶のドープされた二酸化チタンを慣用のミル掛けおよび塗膜技術と組み合わせることにより、改善された二酸化チタン粒子含有製品が、以前には到達不能であった低レベルの光触媒活性とあわせて、入手可能であるということが見出された。
【００１９】
この被覆された粒子状材料は実質的に白色である。好ましくは、この製品は９５超の明度値Ｌ＊（ＣＩＥ  Ｌ＊ａ＊ｂ＊色空間）ここで、ａ＊の値が５未満であり、ｂ＊の値が５未満である、を有する。
（＊）本発明の第２の部分では、本発明は、また、第２の態様として、二酸化チタン、ドープされた二酸化チタンおよびこれらの組み合わせから選択される材料の光触媒活性を低下させるために、
（ｉ）０．４０μｍ超の平均結晶サイズ；および
（ｉｉ）１種以上の酸化物材料を含み、当該材料が
（ａ）Ｔｉ、ＺｒおよびＺｎから選択される、４（ＩＶＢ）族および１２（ＩＩＢ）族の遷移金属および／または
（ｂ）Ｓｉ、Ａｌ、ＰおよびＳｎから選択される１３−１５（ＩＩＩＡ−ＶＡ）族のｐブロック元素および／または
（ｃ）ランタナイド
である、１種以上の元素酸化物である、被膜を使用することも提供する。
【００２０】
本発明の第２の部分では、本発明は、第３の態様として、使用時に太陽に曝露される製品の耐久性および／または寿命を改善するために、第２の部分の第１の態様による材料を使用することも提供する。
【００２１】
本発明の第２の部分では、本発明は、第４の態様として、使用時に太陽に曝露される第
２の部分の第１の態様による材料を含む製品も提供する。
【図面の簡単な説明】
【００２２】
【図１】本発明の実施例１Ｂに係る結晶の電子顕微鏡写真である。
【図２】本発明の実施例１Ｂに係る試料のスペクトル、ならびに慣用のＴｉＯ２および黒色基材に対するスペクトルを示すグラフである。
【図３】本発明の実施例４Ａに係る日射反射率に及ぼすＴｉＯ２容積濃度およびサイズの影響を示すグラフである。
【図４】本発明の実施例４Ａに係る日射反射率に及ぼすＴｉＯ２サイズの影響を示すグラフである。
【図５】本発明の実施例５に係るＬ＊に及ぼすＴｉＯ２容積濃度およびサイズの影響を示すグラフである。
【図６】本発明の実施例５に係るＬ＊に及ぼすＴｉＯ２容積濃度およびサイズの影響を示すグラフである。
【図７】本発明の実施例６に係る日射反射率に及ぼすＴｉＯ２サイズの影響を示すグラフである。
【図８】本発明の実施例７に係る加速耐候性試験結果を示すグラフである。
【発明を実施するための形態】
【００２３】
Ａ．第１の部分：日射反射性着色製品
本発明は、第１の態様として、
＊二酸化チタン、ドープされた二酸化チタン、およびこれらの組み合わせから選択され、０．４０μｍ超の平均結晶サイズ、および粒子の３０％以上が１μｍ未満であるような粒子サイズ分布を有する、ＮＩＲ散乱性粒子状材料と；
＊１種以上の非白色着色剤
を含み、
粒子状材料と非白色着色剤がビヒクル内で分散されている、着色組成物を提供する。
【００２４】
好ましくは、非白色着色剤は、スペクトルのＮＩＲ部分において低吸収を有する。一つの実施形態では、非白色着色剤は、７００ｎｍと２５００ｎｍの間のＮＩＲ領域において５０ｍｍ−１以下の平均吸収係数を有し得る。好ましくは、非白色着色剤は、７００ｎｍと２５００ｎｍの間のスペクトルにおいて２０ｍｍ−１以下の、１５ｍｍ−１以下のような、例えば１２ｍｍ−１以下、例えば１０ｍｍ−１以下などの平均吸収係数を有し得る。
【００２５】
この組成物は、所望の太陽エネルギーを反射する効果を達成する一方で、一つの組成物中で一緒に混合される着色剤および粒子状材料を有する。
【００２６】
大きな結晶サイズを持つ粒子状材料は、慣用の顔料と比較して、ＮＩＲ輻射の異常に高い反射と、同時に可視光の著しく減少した反射を有する。この驚くべき効果は、このようなＮＩＲ散乱性材料の含有量が低くとも良好なＮＩＲ反射レベルをなお達成することができるということを意味する。更なる利点は、任意の所定の色を達成するために、更に低レベルの非白色着色剤が必要とされるということである。
【００２７】
驚くべきことには、大きな結晶の二酸化チタンまたはドープされた二酸化チタンである粒子状材料は、着色剤の色に過度に影響を及ぼすことなく暗色またはより濃色の着色剤と共に組成物中にブレンドする。対照的に、慣用のＴｉＯ２顔料は、可視光に対して極めて反射性であり、組成物の色にはっきりと影響を及ぼし、色を著しく淡色とする。このように、大きな結晶の二酸化チタンまたはドープされた二酸化チタンである、本発明で使用される粒子状材料は、慣用のＴｉＯ２顔料ほどに色に影響を及ぼすことなく、暗色またはより濃色の着色剤と共に組成物中にブレンドする。
【００２８】
本発明の組成物によってＮＩＲ反射性被膜を一回の塗布で塗ることが可能となる。このような一回塗膜の日射反射性被膜は、塗布の速度と、結果として得られる塗布のコストと、また表面にわたる色の均一性の点で利点をもたらす。
【００２９】
ＪＰ２００５３３０４６６Ａは、０．５ミクロンから１．５ミクロン直径のＩＲ反射性粒子であって、ＩＲ輻射に透明な樹脂フィルムにより被覆されているＴｉＯ２であり得る粒子の使用を述べている。フィルム被膜は実質的に非ＩＲ吸収性の顔料を含有し得る。しかしながら、これらの製品は、大きな粒子直径を有するが、本発明の製品におけるように大きな結晶サイズの二酸化チタンから製造されるものとは述べられていない。下記に詳述するように、ＴｉＯ２粒子の粒子サイズおよび結晶サイズは同一でない。先行技術製品が大きな結晶サイズのＴｉＯ２を使用しないという事実は、これらの製品と本発明の製品の間の多数の技術的な差異を生み出す。
【００３０】
特に、慣用の（顔料）二酸化チタン結晶から形成される大きな（例えば、１ミクロン直径）粒子は、処理に対して堅牢でない。対照的に、本発明は、堅牢かつ耐久性の製品をもたらす、大きな結晶サイズを利用する。加えて、本発明では、同等のＩＲ反射を得るのに、慣用の（顔料）二酸化チタン結晶を用いる製品と比較して、必要とされる材料が少ない。更に、ＪＰ２００５３３０４６６Ａの製品は、可視反射が低下する一方でＩＲ反射が増加し、これにより本発明においていかなる所定の色を得るのにも、先行技術と比較して、必要とされる非白色着色剤が低レベルであるという、本発明の驚くべき利点を呈しない。更に、この特許に表示されている密度から、これらの製品は非被覆であり、それゆえ、太陽光への曝露用に設計された任意の組成物または製品において主要な障害である、有害な光触媒である傾向を有するということが判る。
【００３１】
ＵＳ２００７０６５６４１は、粗ＴｉＯ２と着色ＩＲ反射体粒子を含有する、ルーフィング顆粒を述べている。粒子サイズ分布は、広く；４０ミクロン未満１００％、１０ミクロン未満５０〜１００％、およびミクロン未満０〜１５％である。これは、粒子の３０％以上が１ミクロン未満の粒子サイズを有するという、本発明により要求される特定の定義された粒子サイズ分布と対照的である。ＵＳ２００７０６５６４１で述べられている粒子は、粗く、かつざらざらし、塊化する傾向があり、したがって装飾用用途などの多数の最終使用には不適である。
【００３２】
ＵＳ２００８／０００８８３２は、ＴｉＯ２により被覆され得る着色コアを用いて形成されるルーフィング顆粒に関する。ＷＯ２００５／０９５５２８は、ＴｉＯ２と熱反射性着色顔料成分を含有する壁塗料に関する。これらの両方の特許では、ＴｉＯ２は、本発明により要求される大きな結晶サイズを有するというのでなく、顔料である。
【００３３】
先行技術は、驚くべきことには、大きな結晶サイズと定義された粒子サイズ分布の両方を有するＮＩＲ散乱性粒子状材料を着色剤と共に使用して、着色組成物を得ることにより達成される、卓越した耐候性および日射反射を有する着色組成物の配合におけるメリットを認識または示唆していない。
【００３４】
この組成物は、単一のタイプのＮＩＲ散乱性粒子状材料のみを含んでもよく、または２つ以上の異なるタイプのＮＩＲ散乱性粒子状材料を含んでもよい。
【００３５】
本発明で使用されるＮＩＲ散乱性粒子状材料は、二酸化チタンまたはドープされた二酸化チタン（またはこれらの組み合わせ）であり、０．４０μｍ超の平均結晶サイズ、および粒子の３０％以上が１μｍ未満であるような粒子サイズ分布を有する。驚くべきことには、このような材料は、スペクトルのＮＩＲ領域（７００−２５００ｎｍ）において効率
的に散乱する。しかしながら、それはＵＶ領域（３００−４００ｎｍ）において強く吸収する。それは、スペクトルの可視領域（４００−７００ｎｍ）において比較的低い散乱性および吸光度を有する。
【００３６】
驚くべきことには、ＮＩＲ散乱性粒子状材料の高屈折率は、強い日射紫外吸収を有する難点をのりこえて、卓越した全日射反射をもたらす。これらの粒子の強い日射紫外吸収は、太陽光に曝露されるいかなる物品の耐候性も増強することができる、高い日射紫外不透明性という有利な性質も与える。
【００３７】
一つの実施形態では、粒子状材料は、ドープされた二酸化チタン、すなわち、ＴｉＯ２を含有する無機材料であるか、またはそれを含む。ドープされた二酸化チタンは、１０重量％以上の、好ましくは１２重量％以上のＴｉＯ２含有量を有し得る。
【００３８】
ドープされた二酸化チタンは、ルチルまたはアナターゼ結晶形のいずれかであってもよい。好ましくは、ドープされた二酸化チタンはルチル結晶構造を有する。熟練者ならば認識するように、それは、必ずしもルチルでなく、ルチルと同形（ｉｓｏ−ｓｔｒｕｃｔｕｒａｌ）である材料であることができる。
【００３９】
本発明では、ルチル結晶形は、屈折率が高いために、好ましいことがある。これは、所定のＮＩＲ反射効果を得るのに必要量が少なく、最適化された場合、効果が強化されるということを意味する。例えば、それは、６０％以上、例えば７０％以上など５０重量％以上のルチル、好ましくは８０％以上、より好ましくは９０％以上、最も好ましくは９９％以上など９５％以上、例えば９９．５％以上などであり得る。
【００４０】
ドープされた二酸化チタンは、例えば、カルシウム、マグネシウム、ナトリウム、アルミニウム、アンチモン、リン、およびセシウムなどのドーパントによりドープされたものであり得る。
【００４１】
ドープされた二酸化チタンは、８重量％以下、例えば５重量％以下などの、１０重量％以下のレベルまでの不純物を含み得る。これらの不純物は、不完全な精製から生じ、例えば、鉄、シリカ、ニオビアまたは二酸化チタン担持フィード原料中に通常存在する他の不純物であり得る。
【００４２】
一つの実施形態では、粒子状材料は二酸化チタンであるか、またはそれを含む。二酸化チタンはいかなる既知の方法によっても製造可能である。例えば、広い商品使用における２つの経路である、いわゆる「硫酸塩」経路またはいわゆる「塩化物」経路が使用され得る。同等に、フッ化物法、水熱法、エアロゾル法または抽出法を使用して、二酸化チタンを製造し得る。
【００４３】
二酸化チタンは、ルチルまたはアナターゼ結晶形のいずれかであってもよい。本発明では、ルチル結晶形は、屈折率が高いために、好ましいこともある。これは、所定のＮＩＲ反射効果を得るのに必要量が少なく、最適された場合、効果が強化されるということを意味する。
【００４４】
一つの実施形態では、それは、６０％以上、例えば７０％以上などの、５０重量％以上のルチル、好ましくは８０％以上、より好ましくは９０％以上、最も好ましくは９９％以上、例えば９９．５％以上など、９５％以上であり得る。
【００４５】
二酸化チタンは白色または半透明であってもよく、または着色していてもよい。一つの実施形態では、それは実質的に白色であり．好ましくは、９５超の明度値Ｌ＊（ＣＩＥ  
Ｌ＊ａ＊ｂ＊色空間）を有し、ここで、ａ＊の値が５未満であり、ｂ＊の値が５未満であり得る。
【００４６】
二酸化チタンは、例えば、８重量％以下、例えば５重量％以下などの、１０重量％以下のレベルまでの不純物を含み得る。これらの不純物は、不完全な精製から生じ、例えば、鉄、シリカ、ニオビアまたは二酸化チタン担持フィード原料中に通常存在する他の不純物であり得る。好ましくは、二酸化チタンは、９２重量％以上、例えば９３重量％以上などの、９０重量％以上のＴｉＯ２含有量を有する。
【００４７】
本発明では、ＮＩＲ散乱性粒子状材料は、０．４０μｍ超またはそれに等しい平均結晶サイズを有する。好ましくは、ＮＩＲ散乱性粒子状材料は、０．４５μｍ超またはそれに等しい平均結晶サイズを有する。好ましくは、平均結晶サイズは、０．５０μｍ超またはそれに等しく、例えば０．５５μｍ超、より好ましくは、０．７０μｍ以上、例えば０．８０μｍ以上などの０．６０μｍ以上である。
【００４８】
一つの実施形態では、ＮＩＲ散乱性粒子状材料は、０．４０μｍ超かつ１．２０μｍまでの、例えば０．４５〜１．１μｍ、より好ましくは、０．６０〜１．０μｍ、例えば０．７０〜１．００μｍなどの、０．５０〜１．１μｍの平均結晶サイズを有する。
【００４９】
平均結晶サイズは、得られる写真を像分析（例えば、Ｑｕａｎｔｉｍｅｔ  ５７０像アナライザーを用いて）することによって、ラブアウト（ｒｕｂｂｅｄ  ｏｕｔ）された試料について透過電子顕微鏡法により測定され得る。これは、１９９＋／−６ｎｍの認定されたサイズを持つラテックスＮＡＮＯＳＰＨＥＲＥ（登録商標）（ＮＩＳＴからの）のサイズ標準３２００を参照として検証され得る。
【００５０】
慣用のルチルＴｉＯ２は、０．１７〜０．２９μｍの平均結晶サイズを有し、一方慣用のアナターゼＴｉＯ２は、０．１０〜０．２５μｍの平均結晶サイズを有する。
【００５１】
結晶サイズは粒子サイズと区別される。粒子サイズは、粒子を使用する系中の顔料の分散の有効性に依存する。粒子サイズは、結晶サイズおよびミル掛け法、例えば乾式、湿式または抱合式のミル掛けなどの要素により決定される。慣用のルチルＴｉＯ２の粒子サイズは、０．２５〜０．４０μｍであり、一方慣用のアナターゼＴｉＯ２は０．２０〜０．４０μｍの粒子サイズを有する。結晶が一緒に「塊化」するようなものである場合には、大きな粒子サイズを得ることができる。
【００５２】
本発明では、ＮＩＲ散乱性粒子状材料は、Ｘ線沈降法により求めると０．４０μｍ超の平均粒子サイズを有する。例えば、平均粒子サイズは、０．４０μｍ超かつ１．２μｍまでであり得る。好ましくは、平均サイズは、０．４５〜１．１μｍ、例えば０．５０〜１．０μｍなどの、０．４５μｍ超またはそれに等しく、より好ましくは０．６０〜１．０μｍである。
【００５３】
本発明では、ＮＩＲ散乱性粒子状材料は、粒子の３０％以上が１μｍ未満であるような粒子サイズ分布を有する。一つの実施形態では、ＮＩＲ散乱性粒子状材料は、粒子の４０％以上が１μｍ未満であるような粒子サイズ分布などの、粒子の３５％以上が１μｍ未満であるような粒子サイズ分布を有する。所定のサイズを有する粒子のパーセントに言及する本出願では、これは、重量パーセントであるように意図される。
【００５４】
粒子サイズを測定するために、製品は、好適な分散剤の存在において高剪断混合にかけられて、粉砕せずに粒子を分散させる。Ｘ線ディスク遠心のブルックヘブンＸＤＣを用いて、粒子サイズ分布が測定される。平均粒子サイズ、および粒子サイズ幾何重量標準偏差が記録される。
【００５５】
ＮＩＲ散乱性粒子状材料は、当業界で既知のように処理されるか、または被覆され得る。
【００５６】
熟練者ならば認識するように、二酸化チタン、ドープされた二酸化チタンまたはこれらの組み合わせであるＮＩＲ散乱性粒子状材料は、ミル掛け段階を含む工程により作製される。ミル掛け段階から得られる粒子は、シリカ、アルミナ、またはジルコニアなどの水和酸化物により被覆され；この被覆段階が低減された光触媒活性、改善された分散性、低減された黄変または良好な不透明性を生じ得る。
【００５７】
粒子は、例えば、２０重量／重量％までのレベルで、例えば０．５〜２０重量／重量％で無機または有機被膜により被覆され得る。
【００５８】
一つの実施形態では、無機酸化物、水酸化物、およびこれらの組み合わせから選択される無機被覆材料が使用されてもよい。酸化物として表されるこれらの材料の例は、Ａｌ２Ｏ３、ＳｉＯ２、ＺｒＯ２、ＣｅＯ２、およびＰ２Ｏ５である。
【００５９】
例えば、ポリオール、アミン（例えば、アルカノールアミン）またはシリコーン誘導体による有機表面処理も存在してもよい。これは、特に、分散性を改善し得る。使用される通常の有機化合物は、トリメチロールプロパン、ペンタエリスリトール、トリエタノールアミン、アルキルホスホン酸（例えば、ｎ−オクチルホスホン酸）、およびトリメチロールエタンである。
【００６０】
二酸化チタン、ドープされた二酸化チタン、またはこれらの組み合わせであるＮＩＲ散乱性粒子状材料の被覆方法は、当業界で既知の慣用の顔料材料のそれと類似し、材料を水中に分散し、それに続いて硫酸アルミニウムなどの好適な塗膜試剤を添加することを含む。次いで、ｐＨを調整して、所望の水和酸化物の沈澱を生じさせて、材料の表面上に被膜を形成する。
【００６１】
被膜形成後、材料は、塗膜により一緒にくっついた粒子を分離するために、例えば流体エネルギーミルまたは微粉末化機中で磨砕される前に、洗浄、乾燥され得る。
【００６２】
この最終ミル掛け段階においては、例えばポリオール、アミン、アルキルホスホン酸またはシリコーン誘導体による有機表面処理は、必要に応じて適用され得る。
【００６３】
一つの実施形態では、ＮＩＲ散乱性粒子状材料は、組成物中で使用する前に特定のサイズ区分を選択的に除去するために処理され得る。例えば、５μｍ以上の直径であるいかなる粒子も除去してもよく；一つの実施形態では、３μｍ以上の直径であるいかなる粒子も除去してもよい。このような粒子は、例えば、遠心分離処理により除去され得る。
【００６４】
第１の態様では、着色組成物は、ＮＩＲ散乱性粒子状材料を１〜６０容積％、例えば２〜５０容積％などの、０．５〜７０容積％の量で含んでもよい。
【００６５】
適用におけるＮＩＲ散乱性粒子状材料のレベルは、意図した用途によって適当に選択されてもよい。
【００６６】
一つの実施形態では、組成物は塗料としての使用に意図され、ＮＩＲ散乱性粒子状材料を１０〜３０容積／容積％のような、例えば１５〜２０容積／容積％などの、５〜５０容積／容積％の量で含んでもよい。熟練者ならば認識するように、同一の色を維持するためには、多量のＮＩＲ散乱性粒子状材料を添加するにしたがって、更に多量の非白色着色剤が必要とされ得る。
【００６７】
一つの実施形態では、組成物はプラスチック樹脂組成物としての使用に意図され、ＮＩＲ散乱性粒子状材料を０．５〜７０容積／容積％の量で含んでもよく；例えばマスターバッチ中では５０〜７０容積／容積％もの高いレベルが可能であるか、または望ましいこともある。
【００６８】
一つの実施形態では、組成物はルーフィングまたはグラウンド被覆物製品（道路表面、舗装またはフロアなど）用の被覆組成物、例えば、アスファルトまたはタール用の表面被覆組成物としての使用に意図され、ＮＩＲ散乱性粒子状材料を１〜５０容積／容積％の量で含んでもよい。
【００６９】
組成物は、単一タイプの非白色着色剤のみを含んでもよく、または２種以上の異なるタイプの非白色着色剤を含んでもよい。
【００７０】
非白色着色剤は、顔料および染料などのいかなる既知の着色剤からも選択され得る。着色剤としては、ブルー、ブラック、ブラウン、シアン、グリーン、バイオレット、マゼンタ、レッド、オレンジ、またはイエローの着色剤が挙げられてもよい。
【００７１】
着色剤として使用され得る顔料としては、真珠光沢顔料、ウルトラマリン顔料、蛍光顔料、無機顔料、カーボンブラック、燐光顔料、および有機顔料が挙げられるが、それに限定されない。このような異なるタイプの顔料の混合物も使用可能である。
【００７２】
非白色着色剤は、一つの実施形態では、カーボンブラック、有機着色顔料および無機着色顔料から選択されてもよい。
【００７３】
カーボン製品の例としては、グラファイト、カーボンブラック、ガラス状カーボン、活性炭、カーボン繊維、または活性化カーボンブラックが挙げられる。カーボンブラックの代表的な例としては、チャンネルブラック、ファーネスブラックおよびランプブラックが挙げられる。
【００７４】
有機着色顔料としては、例えば、アントラキノン、フタロシアニンブルー、フタロシアニングリーン、ジアゾ、モノアゾ、ピラントロン、ペリレン、ヘテロ環イエロー、キナクリドン、キノロノキノロン、および（チオ）インジゴイドが挙げられる。
【００７５】
使用され得る無機顔料としては、コバルト顔料、銅顔料、クロム顔料、ニッケル顔料、鉄顔料、および鉛顔料が挙げられる。
【００７６】
顔料の例は、コバルトクロマイト、コバルトアルミネート、銅フタロシアニン、ヘマタイト、クロムチタネートイエロー、ニッケルチタネートイエロー、合成弁柄、ペリレンブラック、およびキナクリドンレッドである。
【００７７】
好ましくは、非白色着色剤または着色剤は、スペクトルのＮＩＲ領域内で低吸光度の非白色着色剤から選択される。このような着色剤の例は、クロムチタネートイエロー、ニッケルチタネートイエロー、合成弁柄、ペリレンブラック、銅フタロシアニン、およびキナクリドンレッドである。
【００７８】
組成物は、非白色着色剤を０．５〜１５容積％のような、例えば１〜１０容積％、例えば約１容積％などの、０．１〜２０容積％の量で含み得る。
【００７９】
一つの実施形態では、着色剤は、単一の粒子中でＮＩＲ散乱性材料を提供するのでなく
、ＮＩＲ散乱性材料と別である。応用物を準備する者に配合自由度を与え、より広い使用を可能とさせる点で、ＮＩＲ散乱性材料と着色剤を別々にすることに実際的な利点が存在する。しかしながら、代替の実施形態では、着色剤は、単一の粒子中でＮＩＲ散乱性材料と共に提供され、例えば、ＮＩＲ散乱性材料上の被膜中に提供されるか、または着色剤含有コア上の被膜として提供される。
【００８０】
ビヒクルは、ＮＩＲ散乱性粒子状材料および非白色着色剤を分散させることができる、いかなる製品または製品の組み合わせでもあり得る。例えば、それはキャリアまたは溶剤またはバインダーであってもよい。
【００８１】
一つの実施形態では、ビヒクルは合成または天然樹脂であるか、またはそれを含む。好適なプラスチック樹脂としては、ポリオレフィン樹脂、ポリ塩化ビニル樹脂、ＡＢＳ樹脂、ポリスチレン樹脂およびメタクリル樹脂などの汎用樹脂と；ポリカーボネート樹脂、ポリエチレンテレフタレート樹脂およびポリアミド樹脂などのエンジニアリング樹脂が挙げられる。それは、アクリル樹脂、ポリウレタン樹脂、ポリエステル樹脂、メラミン樹脂、エポキシ樹脂、またはオイルなどの塗料用の樹脂バインダーを含んでもよい。それは、道路または屋根用のアスファルト／タールバインダーであり得るか、またはそれを含んでもよい。一つの例では、ビヒクルは、アルキッド樹脂などのポリエステル樹脂であるか、またはそれを含む。一つの実施形態では、ビヒクルは、水などの水性キャリアまたは溶剤であるか、またはそれを含む。一つの実施形態では、ビヒクルは、有機キャリアまたは溶剤などの非水性キャリアまたは溶剤であるか、またはそれを含む。キャリアまたは溶剤は、例えば、脂肪族溶剤、芳香族溶剤、アルコール、またはケトンであってもよい。キャリアまたは溶剤としては、石油蒸留物、アルコール、ケトン、エステル、グリコールエーテルなどの有機キャリアまたは溶剤が挙げられる。
【００８２】
一つの実施形態では、ビヒクルは、バインダーであるか、またはそれを含み、例えば、金属シリケートバインダー、例えばアルミノシリケートバインダー、またはポリマーバインダー、例えばアクリルポリマーバインダーまたアクリルコポリマーバインダーなどの有機ポリマーバインダーであり得る。
【００８３】
着色組成物は、表面の被覆に使用可能な被覆組成物であり得るか、または例えば成形または他の方法により物品を成形することができる組成物であり得る。
【００８４】
一つの実施形態では、着色組成物はプラスチック樹脂組成物である。別な実施形態では、着色組成物は塗料である。別な実施形態では、着色組成物はインクである。一つの実施形態では、着色組成物は粉末被覆物である。
【００８５】
一つの実施形態では、着色組成物はテキスタイル製品の成分またはテキスタイル製品用の処理成分である。着色組成物は皮革処理組成物であってもよい。
【００８６】
一つの実施形態では、着色組成物は、ルーフィング製品または地表被覆物製品（道路表面製品、フローリング製品、自動車道路表面製品、駐車場表面製品または舗装表面製品など）用の被覆組成物である。例えば、それは、アスファルトまたはタール製品の表面を被覆するための組成物であってもよい。
【００８７】
組成物は、他の添加物を場合によっては含むことができる。他の添加物としては、増粘剤、安定剤、乳化剤、テクスチュアライザー、接着促進剤、ＵＶ安定剤、つや消し剤、分散剤、発泡防止剤、湿潤剤、凝集溶剤、および防かび剤を含む殺生物剤が挙げられるが、それに限定されない。
【００８８】
一つの実施形態では、組成物はスペーサー粒子を含む。これらは、組成物中に含まれる粒子を間隔をあけるか、または支持するのに使用される成分である。これらの粒子は、組成物にある顔料効果を場合によっては付与する。スペーサー粒子は、「込み合い効果」によるＮＩＲ散乱性粒子状材料の散乱性効率の損失を低下させるのに使用される。
【００８９】
使用されるいかなるスペーサー粒子のサイズも、かなり広い限度にわたって変わることができる。一般に、サイズは、粒子の性状に依存する。スペーサー粒子の平均サイズは、一つの実施形態では０．０２から４０μｍである。
【００９０】
スペーサー粒子は、例えば、シリカ、シリケート、アルミネート、サルフェート、カーボネートまたはクレー、または例えば、中空ポリマービーズまたは微小球の形のポリマー粒子、例えばポリスチレン、ポリ塩化ビニル、ポリエチレンまたはアクリルポリマーを含むビーズまたは微小球であってもよい。好ましくは、スペーサー粒子は、ＥＰ０５７３１５０に述べられているようにヘテロ凝集する。
【００９１】
これらのスペーサー粒子は、組成物の美観および全日射反射率の両方を増強し得る。
【００９２】
驚くべきことには、本発明の組成物は、改善されたＮＩＲ反射率を有するのみならず、低下した着色強度も有する。
【００９３】
０．４０μｍ超の平均結晶サイズを有し、ならびに粒子の３０％以上が１μｍ未満であるような粒子サイズ分布を持つＮＩＲ散乱性粒子状材料の作製は、下記の１つ以上が当てはまるように変成された、このような材料を得るための標準工程によるものであり得る。ａ）カ焼を、例えば１０００℃以上などの、９００℃以上の、標準よりも高い温度におけるものとする；
ｂ）カ焼を例えば５時間以上の、標準よりも長い時間のものとする；
ｃ）低減したレベルの成長調整剤を工程時に存在させる；例えば、それは成長調整剤を工程時に存在させないということもある；
ｄ）成長促進剤を工程時に添加する；特に増加したレベルの成長促進剤を工程時に添加する；
ｅ）カ焼装置フィードパルプ中のルチルシードレベルを低下させる。
【００９４】
大きな結晶材料は、慣用の顔料と同一の方法で処理され得、例えば種々の添加物によって、塗料、プラスチック、アスファルトまたは他のビヒクルと混和性とされる。
【００９５】
０．４０μｍ超の平均結晶サイズを持ち、ならびに粒子の３０％以上が１μｍ未満であるような粒子サイズ分布を持つＮＩＲ散乱性二酸化チタン粒子状材料を得るための工程は、
含チタン鉄フィード原料と硫酸とを反応させて、固体の水溶性反応ケーキを形成し；
ケーキを水および／または弱酸に溶解して、硫酸チタンの溶液を作製し；
溶液を加水分解して、硫酸チタンを二酸化チタン水和物に添加し；
沈澱した二酸化チタン水和物を溶液から分離し、カ焼して、二酸化チタンを得る
ことを含み、下記の１つ以上が当てはまるものであり得る。
ａ）カ焼を例えば１０００℃以上などの、９００℃以上の、標準よりも高い温度におけるものとする；
ｂ）カ焼を例えば５時間以上の、標準よりも長い時間のものとする；
ｃ）低減したレベルの成長調整剤を工程時に存在させる；例えば、それは成長調整剤を工程時に存在させないということもある；
ｄ）成長促進剤を工程時に添加する；特に増加したレベルの成長促進剤を工程時に添加する；
ｅ）カ焼装置フィードパルプ中のルチルシードレベルを低下させる。
【００９６】
カ焼時に場合によっては存在することができるルチル化促進剤としてはリチウムおよび亜鉛化合物が挙げられる。存在を制御しなければならない、ルチル化阻害剤としてはアルミニウム、カリウムおよびリン化合物が挙げられる。
【００９７】
二酸化チタン粒子状材料は、材料を水中に分散し、それに続いて硫酸アルミニウムなどの好適な塗膜試剤を添加することにより塗膜され得る。次いで、ｐＨを調整して、所望の水和酸化物の沈澱を生じさせて、材料の表面上に被膜を形成する。
【００９８】
被膜形成後、例えば流体エネルギーミルまたは微粉末化機中で磨砕して、塗膜段階により一緒にくっついた粒子を分離する前に、材料を洗浄、乾燥してもよい。この最終ミル掛け段階においては、例えばポリオール、アミン、アルキルホスホン酸またはシリコーン誘導体による有機表面処理は、必要に応じて適用され得る。
【００９９】
一つの実施形態では、二酸化チタン粒子状材料は、組成物中で使用される前に、特定のサイズ区分を選択的に除去するように処理されてもよい。
【０１００】
本発明は、第２の態様として、日射反射率および非白色の色を有する単一塗膜被覆物を提供するために、または日射反射率および非白色の色を有する物品を製造するために、第１の態様による組成物を使用することも提供する。
【０１０１】
一つの実施形態では、被覆物は、６５以下のような、例えば５５以下などの、７５以下の、好ましくは３５以下のような、例えば２５以下などの、４５以下の明度値Ｌ＊（ＣＩＥ  Ｌ＊ａ＊ｂ＊色空間）を有する。
【０１０２】
好ましくは、得られる日射反射性は、２０％以上の、例えば２５％以上の全日射反射率（ＴＳＲ）である。
【０１０３】
好ましくは、組成物は、日射反射性および暗色または濃色を有する単一塗膜被覆物を提供するために使用される。
【０１０４】
本発明は、第３の態様として、好ましくは、着色組成物、例えば暗色または濃色の組成物の可視反射レベルを減少させる一方で、日射反射レベルを増加させるために、二酸化チタン、ドープされた二酸化チタン、およびこれらの組み合わせから選択され、０．４０μｍ超の平均結晶サイズを有し、ならびに粒子の３０％以上が１μｍ未満であるような粒子サイズ分布を有する、ＮＩＲ散乱性粒子状材料を使用することを提供する。
【０１０５】
一つの実施形態では、着色組成物は、６５以下のような、例えば５５以下などの、７５以下の、好ましくは３５以下のような、例えば２５以下などの、４５以下の明度値Ｌ＊（ＣＩＥ  Ｌ＊ａ＊ｂ＊色空間）を有する。
【０１０６】
一つの実施形態では、ＮＩＲ散乱性粒子状材料は、暗色または濃色の組成物に対して２５％以上などの、２０％以上の全日射反射率（ＴＳＲ）を得るために使用される。
【０１０７】
ＮＩＲ散乱性粒子状材料の好ましい特徴は、第１の態様に関連して上述した通りである。
【０１０８】
本発明は、第４の態様として、第１の態様による組成物を含む物品を提供する。
【０１０９】
一つの実施形態では、物品はルーフィング表面であり、例えば、屋根板、タイル、または顆粒状被覆物であってもよい。一つの実施形態では、物品は、タンク、パイプ、またはサイディングなどの容器、例えば水タンクまたは水パイプである。一つの実施形態では、物品は、コンクリート表面、道路表面、フローリング製品、自動車道路表面、駐車場表面または舗装表面などの地表被覆物製品である。一つの実施形態では、物品は塗装物品である。一つの実施形態では、物品は粉末被覆物品である。一つの実施形態では、物品は車両、例えば、車、キャラバン、トラックまたはバンである。一つの実施形態では、物品は建築物、例えば、家、ホテル、オフィスまたは工場である。一つの実施形態では、物品はプラスチック物品である。一つの実施形態では、物品はテキスタイルまたは皮革製品である。
【０１１０】
Ｂ．第２の部分：光安定性製品
本発明は、第１の態様の実施形態では、被覆された粒子状材料であって、
（ｉ）材料が二酸化チタン、ドープされた二酸化チタンおよびこれらの組み合わせから選択され；
（ｉｉ）材料が０．４０μｍ超の平均結晶サイズを有し；ならびに
（ｉｉｉ）被膜が１種以上の酸化物材料を含み、実施形態はそのように限定されていないが、材料がＡｌ、Ｓｉ、Ｚｒ、Ｃｅ、およびＰなどの１種以上の元素の酸化物である、被覆された粒子状材料を提供する。例えば、いくつかの実施形態では、被膜の酸化物材料は、Ｔｉ、Ｚｎ、およびＳｎの１種以上の酸化物であってもよい。
【０１１１】
一つの実施形態では、被膜は、酸化物材料の１種以上を含み、材料が
（ａ）Ｔｉ、ＺｒおよびＺｎから選択される、４（ＩＶＢ）族および１２（ＩＩＢ）族の遷移金属および／または
（ｂ）Ｓｉ、Ａｌ、ＰおよびＳｎから選択される１３−１５（ＩＩＩＡ−ＶＡ）族のｐブロック元素および／または
（ｃ）ランタナイド
である１種以上の元素の酸化物を含む。
【０１１２】
このような製品によれば、慣用の顔料結晶サイズ材料を用いて達成可能な範囲を超えた耐久性が得られる。これは、利便性、費用、外観および持続可能性の点で利点を有する。
【０１１３】
多数の屋外用塗料では、カーボンブラックは、着色剤として作用するが、有害な紫外線を吸収し、それゆえ耐候性を増進する目的も果たす。カーボンブラックを代替の黒で置き換える場合には、結果として生じる光保護の不足も解決されなければならない。本発明は、そのＵＶ吸収と低光触媒活性によりその不足の解決において特に有用である。
【０１１４】
被覆された粒子状材料は実質的に白色である。好ましくは、製品は、９５超の明度値Ｌ＊（ＣＩＥ  Ｌ＊ａ＊ｂ＊色空間）ここで、ａ＊の値が５未満であり、ｂ＊の値が５未満である、を有する。一つの実施形態では、製品は、９７超、９８超、または９９超などの、９６超の明度値Ｌ＊を有する。ａ＊は、一つの実施形態では、３未満などの４未満であり得る。ｂ＊は、一つの実施形態では、３未満などの４未満であり得る。
【０１１５】
それゆえ、被膜は、眼に実質的に白色に見える製品を得るように、好適に選択される。好ましくは、酸化セリウムなど被膜中に含まれるいかなる着色酸化物材料も、０．５重量％以下の、好ましくは０．４重量％以下の、更に好ましくは０．３重量％以下の、特に０．２重量％以下の量で存在する。
【０１１６】
一つの実施形態では、被覆された粒子状材料は、
＊ＮＩＲ散乱性粒子状材料としての被覆された粒子状材料であって、材料が二酸化チタン
、ドープされた二酸化チタン、およびこれらの組み合わせから選択され、０．４０μｍ超の平均結晶サイズを有し、ならびに粒子の３０％以上が１μｍ未満であるような粒子サイズ分布を有する粒子状材料；および
＊１種以上の非白色着色剤
を含み、粒子状材料と非白色着色剤がビヒクル内で分散されている、着色組成物を提供する。
【０１１７】
特に、この実施形態では、二酸化チタン、ドープされた二酸化チタンまたはこれらの組み合わせである、ＮＩＲ散乱性粒子状材料は、ミル掛け段階を含む工程により作製される。ミル掛け段階から得られる粒子は、シリカ、アルミナ、またはジルコニアなどの水和酸化物により被覆され；この被覆段階は、低減された光触媒活性、改善された分散性、低減された黄変または良好な不透明性を生じ得る。
【０１１８】
粒子は、例えば、２０重量／重量％までの、例えば０．５から２０重量／重量％のレベルで無機被膜により被覆され得る。
【０１１９】
一つの実施形態では、無機酸化物から選択される無機被覆材料が使用され得る。酸化物として表わされるこれらの材料の例は、Ａｌ２Ｏ３、ＳｉＯ２、ＺｒＯ２、ＣｅＯ２、およびＰ２Ｏ５である。
【０１２０】
好ましくは、非白色着色剤は、スペクトルのＮＩＲ部分において低い吸収を有する。一つの実施形態では、非白色着色剤は、７００ｎｍと２５００ｎｍの間のＮＩＲ領域において５０ｍｍ−１以下の平均吸収係数を有し得る。好ましくは、非白色着色剤は、７００ｎｍと２５００ｎｍの間のスペクトルにおいて１５ｍｍ−１以下のような、例えば１２ｍｍ−１以下、例えば１０ｍｍ−１以下などの、２０ｍｍ−１以下の平均吸収係数を有し得る。
【０１２１】
したがって、一つの実施形態では、本発明は、
＊二酸化チタン、ドープされた二酸化チタン、およびこれらの組み合わせから選択され、０．４０μｍ超の平均結晶サイズを有し、ならびに粒子の３０％以上が１μｍ未満であるような粒子サイズ分布を有する、ＮＩＲ散乱性粒子状材料；および
＊１種以上の非白色着色剤
を含み、粒子状材料と非白色着色剤がビヒクル内で分散され、被膜が酸化物材料の１種以上を含み、材料が
（ａ）Ｔｉ、ＺｒおよびＺｎから選択される、４（ＩＶＢ）族および１２（ＩＩＢ）族の遷移金属および／または
（ｂ）Ｓｉ、Ａｌ、ＰおよびＳｎから選択される１３−１５（ＩＩＩＡ−ＶＡ）族のｐブロック元素および／または
（ｃ）ランタナイド
である１種以上の元素の酸化物である、着色組成物を提供する。
【０１２２】
特に、被覆材料は、Ａｌ２Ｏ３、ＳｉＯ２、ＺｒＯ２、ＣｅＯ２、およびＰ２Ｏ５から選択され得る。
【０１２３】
代替の実施形態では、被覆された粒子状材料は、
＊二酸化チタン、ドープされた二酸化チタン、およびこれらの組み合わせから選択され、０．４０μｍ超の平均結晶サイズを有し、ならびに粒子の３０％以上が１μｍ未満であるような粒子サイズ分布を有する、ＮＩＲ散乱性粒子状材料；および
＊１種以上の非白色着色剤
を含み、粒子状材料と非白色着色剤がビヒクル内で分散されている、着色組成物中で提供
されない。
【０１２４】
このような実施形態では、被覆された粒子状材料は、それ自身として、または被覆された粒子状材料と１つ以上の他の成分の組み合わせである任意の組成物中で提供されてもよく、但し、組成物は、
＊二酸化チタン、ドープされた二酸化チタン、およびこれらの組み合わせから選択され、０．４０μｍ超の平均結晶サイズを有し、ならびに粒子の３０％以上が１μｍ未満であるような粒子サイズ分布を有する、ＮＩＲ散乱性粒子状材料；および
＊１種以上の非白色着色剤
を含み、粒子状材料と非白色着色剤がビヒクル内で分散されている、着色組成物ではないものとする。
【０１２５】
本発明は、また、第２の態様として、
二酸化チタン、ドープされた二酸化チタンおよびこれらの組み合わせから選択される材料の光触媒活性を低下させるために、
（ｉ）０．４０μｍ超の平均結晶サイズ；および
（ｉｉ）１種以上の酸化物材料を含み、材料が
（ａ）Ｔｉ、ＺｒおよびＺｎから選択される、４（ＩＶＢ）族および１２（ＩＩＢ）族の遷移金属および／または
（ｂ）Ｓｉ、Ａｌ、ＰおよびＳｎから選択される１３−１５（ＩＩＩＡ−ＶＡ）族のｐブロック元素および／または
（ｃ）ランタナイド
である１種以上の元素の酸化物である、被膜を使用することも提供する。
【０１２６】
粒子状材料は、被覆されると、好ましくは実質的に白色である。好ましくは、製品は９５超の明度値Ｌ＊（ＣＩＥ  Ｌ＊ａ＊ｂ＊色空間）ここで、ａ＊の値が５未満であり、ｂ＊の値が５未満である、を有する。一つの実施形態では、製品は、９７超、９８超、または９９超などの、９６超の明度値Ｌ＊を有する。ａ＊は、一つの実施形態では３未満などの４未満であってもよい。ｂ＊は、一つの実施形態では３未満などの４未満であってもよい。
【０１２７】
それゆえ、被膜は、眼に実質的に白色に見える製品を得るように、好適に選択される。好ましくは、酸化セリウムなど被膜中に含まれるいかなる着色酸化物材料も、０．５重量％以下の、好ましくは０．４重量％以下の、更に好ましくは０．３重量％以下の、特に０．２重量％以下の量で存在する。
【０１２８】
一つの実施形態では、使用は、
＊二酸化チタン、ドープされた二酸化チタン、およびこれらの組み合わせから選択され、０．４０μｍ超の平均結晶サイズを有し、ならびに粒子の３０％以上が１μｍ未満であるような粒子サイズ分布を有する、ＮＩＲ散乱性粒子状材料としての材料；および
＊１種以上の非白色着色剤
を含み、粒子状材料と非白色着色剤がビヒクル内で分散されている、着色組成物に関係する。
【０１２９】
一つの実施形態では、酸化物被覆材料は、Ａｌ２Ｏ３、ＳｉＯ２、ＺｒＯ２、ＣｅＯ２、およびＰ２Ｏ５から選択される。
【０１３０】
この着色組成物は上述の通りであり得る。
【０１３１】
代替の実施形態では、使用は、
＊二酸化チタン、ドープされた二酸化チタン、およびこれらの組み合わせから選択され、０．４０μｍ超の平均結晶サイズを有し、ならびに粒子の３０％以上が１μｍ未満であるような粒子サイズ分布を有する、ＮＩＲ散乱性粒子状材料；および
＊１種以上の非白色着色剤
を含み、粒子状材料と非白色着色剤がビヒクル内で分散されている、着色組成物に関係するものでない。
【０１３２】
このような実施形態では、使用は、それ自身の材料に関係してもよく、または使用は、被覆された粒子状材料と１つ以上の他の成分の組み合わせである任意の組成物中の材料に関係してもよく、但し、組成物は、
＊二酸化チタン、ドープされた二酸化チタン、およびこれらの組み合わせから選択され、０．４０μｍ超の平均結晶サイズを有し、ならびに粒子の３０％以上が１μｍ未満であるような粒子サイズ分布を有する、ＮＩＲ散乱性粒子状材料；および
＊１種以上の非白色着色剤
を含み、粒子状材料と非白色着色剤がビヒクル内で分散されている、着色組成物ではないものとする。
【０１３３】
本発明は、また、第３の態様として、使用時に太陽に曝露される製品の耐久性および／または寿命を改善するために、第１の態様による材料を使用することも提供する。
【０１３４】
本発明は、また、第４の態様として、使用時に太陽に曝露される製品、第１の態様による材料を含む製品も提供する。
【０１３５】
米国特許第４，１２５，４１２号は、これらの顔料に緻密なシリカ被膜を付与し、続いてアルミナを堆積することにより、塗料配合で使用される場合、卓越した耐チョーキング性、優れた分散性および顕著な着色保持性を有する二酸化チタン顔料を述べている。しかしながら、これらの慣用の二酸化チタン顔料製品は、大きな結晶サイズと被膜の相乗的な組み合わせから得られる、本発明により可能となる驚くほど良好な耐久性を達成しない。
【０１３６】
ＥＰ０５９５４７１は、超音波を用いてＴｉＯ２に緻密なシリカ被膜を塗布する方法を教示している。
【０１３７】
ＪＰ０６１０７４１７は、針状ＴｉＯ２を１〜３０重量％の金属塩と共に被覆し、次いで着色製品を提供するために焼成することを述べている。針状ＴｉＯ２は、その望ましくない性質を高アスペクト比／針状の特性に負っている、アスベストに物理的に類似している。本発明では、粒子状材料は、好ましくは４：１未満のアスペクト比を有する。
【０１３８】
先行技術は、使用時に太陽に曝露される製品の耐久性および／または寿命を改善する方法を教示していない。
【０１３９】
本発明の製品は、日射に曝露される二酸化チタン顔料含有物体に対して先行技術と比較して増大した寿命をもたらす。先行技術は、大きな結晶二酸化チタンと被膜の組み合わせがこのような光触媒活性の低下を与えるということを教示または示唆していない。
【０１４０】
大きな結晶二酸化チタンと被膜の組み合わせは、被膜の既知の効果から予期されていたものよりも大きな光触媒活性の低下を与える。この相乗効果は想定外であり、著しいメリットをもたらす。
【０１４１】
上述のように、本発明では、被膜は、１種以上の酸化物材料を含み、材料が
（ａ）Ｔｉ、ＺｒおよびＺｎから選択される、４（ＩＶＢ）族および１２（ＩＩＢ）族の
遷移金属および／または
（ｂ）Ｓｉ、Ａｌ、ＰおよびＳｎから選択される１３−１５（ＩＩＩＡ−ＶＡ）族のｐブロック元素および／または
（ｃ）ランタナイド
である１種以上の元素の酸化物を含む。好適なランタナイドの例としてはＣｅが挙げられる。
【０１４２】
熟練者ならば認識するように、酸化物材料は、オキシ水酸化物などの混合酸化物の形、または水和酸化物の形、ならびに元素プラス酸素のみを含有する酸化物の形のものであってよい。
【０１４３】
粒子上の被膜は、緻密なものであってもよく、または非緻密なものであってもよい。例えば、熟練者ならば、シリカおよびアルミナが両方とも緻密または非緻密な被膜として提供され得るということを認識するであろう。標準ルチル二酸化チタン結晶の試料は、ほぼ７ｍ２／ｇの表面積を有する。３重量／重量％の非緻密被膜の標準ルチルチタンの試料は、ほぼ１７ｍ２／ｇの表面積を有する。３％重量／重量の緻密被膜の標準ルチルチタンの試料は、ほぼ６ｍ２／ｇと１０ｍ２／ｇの間の表面積を有する。
【０１４４】
一つの実施形態では、酸化物材料を含む２種以上の被膜が使用される。これらは、組み合わせで使用されて、単一層をもたらしてもよく、またはそれぞれの層が異なる組成を有する、２種以上の別々の層をもたらすように使用されてもよい。
【０１４５】
例えば、粒子に対する被膜は、シリカ、例えば緻密なシリカの層と、アルミナの層を含んでもよい。
【０１４６】
粒子は、任意の好適な量の被覆材料により被覆され得る。粒子は、例えば、２０重量／重量％までのレベルで、例えば、０．５から２０重量／重量％で無機被膜により被覆され得る。一つの実施形態では、粒子は、例えば、２０重量／重量％までのレベルで、例えば、０．５から１０重量／重量％、例えば０．５から７重量／重量％などの、０．１から２０重量／重量％で被覆され得る。
【０１４７】
例えば、ポリオール、アミン（例えば、アルカノールアミン）またはシリコーン誘導体による有機表面処理も存在してもよい。これは、特に、分散性を改善し得る。使用される通常の有機化合物は、トリメチロールプロパン、ペンタエリスリトール、トリエタノールアミン、アルキルホスホン酸（例えば、ｎ−オクチルホスホン酸）、およびトリメチロールエタンである。
【０１４８】
本発明で使用される粒子状材料は、二酸化チタンまたはドープされた二酸化チタン（またはこれらの組み合わせ）であり、０．４０μｍ超の平均結晶サイズを有する。単一タイプの粒子状材料のみが存在してもよく、または２種以上の異なるタイプの粒子状材料が存在してもよい。
【０１４９】
一つの実施形態では、粒子状材料は、ドープされた二酸化チタンであるか、またはそれを含む。
【０１５０】
ドープされた二酸化チタンは、１０重量％以上の、好ましくは１２重量％以上のＴｉＯ２含有量を有してもよい。好ましくは、ドープされた二酸化チタンは、８０重量％以上の、好ましくは８５重量％以上のＴｉＯ２含有量を有してもよい。
【０１５１】
ドープされた二酸化チタンは、ルチルまたはアナターゼ結晶形のいずれかまたはアナタ
ーゼとルチルの混合物であり得る。
【０１５２】
一つの実施形態では、ドープされた二酸化チタンは、ルチル結晶構造を有する。別な実施形態では、ドープされた二酸化チタンは、アナターゼ結晶構造を有する。アナターゼとルチルは異なる強度を有し；本発明によっていずれかの形の高耐久性の形が可能となる。
【０１５３】
例えば、それは、６０％以上のような、例えば７０％以上などの、５０重量％以上の、好ましくは８０％以上の、更に好ましくは９０％以上の、最も好ましくは９９％以上のような、例えば９９．５％以上などの、９５％以上のルチルであってもよい。
【０１５４】
ドープされた二酸化チタンは、例えば、カルシウム、マグネシウム、ナトリウム、アルミニウム、アンチモン、リン、およびセシウムなどのドーパントによりドーピングされてもよい。ドープされた二酸化チタンは、一つの実施形態では、Ｃｒ、Ｖ、ＭｎおよびＡｌから選択されるドーパントによりドーピングされてもよい。
【０１５５】
ドープされた二酸化チタンは、例えば、８重量％以下のような、例えば５重量％以下など１０重量％以下のレベルまで不純物を含み得る。これらの不純物は、不完全な精製から生じ、例えば、鉄、シリカ、ニオビアまたは二酸化チタン担持フィード原料中に通常存在する他の不純物であり得る。一つの実施形態では、ドープされた二酸化チタンは、０．１重量％以下のような、例えば０．０１重量％以下などの、０．５重量％以下のレベルまで不純物を含んでもよく；これらの不純物は、例えば、Ｆｅ、Ｐ、Ｎｂまたは二酸化チタン担持フィード原料中に通常存在する他の不純物であってもよい。
【０１５６】
ドープされた酸化チタンは、正孔と電子に対する再結合中心として作用する、不純物によりドーピングされている格子を有し得る。例えば、Ｃｒ、Ｍｎ、およびＶがすべてドーパントとして使用されて、再結合を促進することができる。これらの不純物は、塩を、沈澱したスラリー／パルプに添加することにより、カ焼の前に塩の形で添加されがちである。あるいは、不純物は、チタン鉱石から制御された量で由来する可能性がある。使用されるドーパントの量は、耐久性メリットを色劣化に対してバランスをとらなければならないために、通常、２〜１０ｐｐｍである。
【０１５７】
一つの実施形態では、粒子状材料は、二酸化チタンであるか、またはそれを含む。
【０１５８】
二酸化チタンは、いかなる既知の方法によっても製造可能である。例えば、広範な商業使用における２つの経路である、いわゆる「硫酸塩」経路またはいわゆる「塩化物」経路が使用され得る。等しく、フッ化物法、水熱法、エアロゾル法または抽出法が二酸化チタンの製造において使用され得る。
【０１５９】
二酸化チタンは、ルチルまたはアナターゼ結晶形のいずれかであってもよい。一つの実施形態では、二酸化チタンは、６０％以上のような、例えば７０％以上などの、５０重量％以上の、好ましくは８０％以上の、更に好ましくは９０％以上の、最も好ましくは９９％以上のような、例えば９９．５％以上などの、９５％以上のルチルである。
【０１６０】
二酸化チタンは白色であってもよく、または着色していてもよい。一つの実施形態では、二酸化チタンは実質的に白色であり；例えば、９５超の明度値Ｌ＊（ＣＩＥ  Ｌ＊ａ＊ｂ色空間）、ここで、ａ＊の値が５未満であり、ｂ＊の値が５未満である、を有してもよい。
【０１６１】
二酸化チタンは、例えば、８重量％以下のような、例えば５重量％以下などの、１０重量％以下のレベルまで不純物を含み得る。これらの不純物は、不完全な精製から生じ、例
えば、鉄、シリカ、ニオビアまたは二酸化チタン担持フィード原料中に通常存在する他の不純物であり得る。
【０１６２】
好ましくは、二酸化チタンは、９２重量％以上のような、例えば９３重量％以上などの、９０重量％以上のＴｉＯ２含有量を有する。更に好ましくは、二酸化チタンは、９９重量％以上のような、例えば９９．５重量％以上などの、９５重量％以上のＴｉＯ２含有量を有する。
【０１６３】
ドープされた酸化チタンは、正孔と電子に対する再結合中心として作用する、不純物によりドーピングされている格子を有し得る。例えば、Ｃｒ、Ｍｎ、およびＶがすべてドーパントとして使用されて、再結合を促進することができる。これらの不純物は、塩を、沈澱したスラリー／パルプに添加することにより、カ焼の前に塩の形で添加されがちである。あるいは、不純物は、制御された量でチタン鉱石から由来したものである可能性がある。使用されるドーパントの量は、耐久性メリットを色劣化に対してバランスをとらなければならないために、通常、２〜１０ｐｐｍである。
【０１６４】
本発明では、粒子状材料は、好ましくは、３：１未満などの、４：１未満、更に好ましくは２：１未満のアスペクト比を有する。
【０１６５】
本発明では、粒子状材料は、０．４０μｍ超またはそれに等しい平均結晶サイズを有する。好ましくは、粒子状材料は、０．４５μｍ超またはそれに等しい平均結晶サイズを有する。好ましくは、平均結晶サイズは、０．５０μｍ超またはそれに等しく、例えば０．５５μｍ以上、更に好ましくは０．７０μｍ以上のような、例えば０．８０μｍ以上などの、０．６０μｍ以上である。
【０１６６】
一つの実施形態では、ＮＩＲ散乱性粒子状材料は、０．４０μｍ超かつ１．２０μｍまでの、例えば０．４５〜１．１μｍの、更に好ましくは０．６０〜１．０μｍのような、例えば０．７０〜１．００μｍなどの、０．５０〜１．１μｍの平均結晶サイズを有する。
【０１６７】
別な実施形態では、粒子状材料は、０．４０μｍ超かつ２．０μｍまでの、例えば０．４５〜１．８μｍの、更に好ましくは０．６０〜１．４μｍなどの、０．５０〜１．６μｍの平均結晶サイズを有する。
【０１６８】
平均結晶サイズは、ラブアウトした試料の電子線顕微鏡法により、得られる電子線顕微鏡写真を像解析（例えば、ＫＳ３００像アナライザーを用いた）して求められ得る。これは、１９９＋／−６ｎｍの認定されたサイズを持つラテックスＮＡＮＯＳＰＨＥＲＥ（登録商標）の３２００ＮＩＳＴからのサイズ標準を参照して認証され得る。
【０１６９】
慣用のルチル二酸化チタン顔料は、０．１７〜０．２９μｍの平均結晶サイズを有し、一方、慣用のアナターゼ二酸化チタン顔料は、０．１０〜０．２５μｍの平均結晶サイズを有する。
【０１７０】
結晶サイズは粒子サイズと区別される。粒子サイズは、それを使用する系中の顔料の分散の有効性に依存する。粒子サイズは、結晶サイズおよびミル掛け法、例えば乾式、湿式または抱合式のミル掛けなどの要素により決定される。慣用のルチル二酸化チタンの粒子サイズは０．２５〜０．４０μｍであり、一方慣用のアナターゼＴｉＯ２は０．２０〜０．４０μｍの粒子サイズを有する。結晶が一緒に「塊化」するようなものである場合には、大きな粒子サイズを得ることができる。
【０１７１】
本発明では、粒子状材料は、好ましくは、Ｘ線沈降法により求めると０．４０μｍ超の平均粒子サイズを有する。例えば、平均粒子サイズは、０．４０μｍ超かつ１．２μｍまでであってよい。好ましくは、平均サイズは、０．４５〜１．１μｍのような、例えば０．５０〜１．０μｍなどの、０．４５μｍ超またはそれに等しく、より好ましくは０．６０〜１．０μｍである。
【０１７２】
本発明では、粒子状材料は、粒子の３０％以上が１μｍ未満であるような粒子サイズ分布を有する。一つの実施形態では、粒子状材料は、粒子の４０％以上が１μｍ未満であるような粒子サイズ分布など、粒子の３５％以上が１μｍ未満であるような粒子サイズ分布を有する。所定のサイズを有する粒子のパーセントに言及する本出願では、これは、重量パーセントであるように意図される。
【０１７３】
粒子サイズを測定するために、製品が好適な分散剤の存在において高剪断混合にかけられて、粒子を粉砕せずに分散させる。粒子サイズ分布は、Ｘ線ディスク遠心のブルックヘブンＸＤＣを用いて測定される。平均粒子サイズ、および粒子サイズ幾何重量標準偏差が記録される。
【０１７４】
熟練者ならば認識するように、二酸化チタン、ドープされた二酸化チタンまたはこれらの組み合わせである粒子状材料がミル掛け段階を含む工程により作製される。好ましいミル掛け段階は、微細媒体ミルおよびサンドミルから選択されるミルの使用を含む。このようなミル中では、重力以外の手段により加速される微細磨砕媒体が使用されて、スラリー化された顔料凝集物をサブマイクロメートルサイズまで縮小する。
【０１７５】
次いで、ミル掛け段階から得られる粒子が被覆される。ミル掛け段階から得られる粒子は、シリカ、アルミナ、またはジルコニアなどの水和酸化物により被覆され得る。
【０１７６】
二酸化チタン、ドープされた二酸化チタン、またはこれらの組み合わせである粒子状材料の被覆は、当業界で既知の慣用の顔料材料のそれと類似してもよい。それゆえ、被覆は、材料を水中に分散し、それに続いて硫酸アルミニウムなどの好適な塗膜試剤を添加することを含んでもよい。次いで、ｐＨが調整されて、所望の水和酸化物の沈澱を生じさせて、材料の表面上に被膜を形成する。
【０１７７】
一つの実施形態では、被覆は、硫酸アルミニウムなどの好適な塗膜試剤を被覆対象の材料の水性スラリーに添加することを含んでよく；次いで、水性スラリーｐＨを調整して、所望の水和酸化物の沈澱を生じさせて、二酸化チタン、ドープされた二酸化チタン、またはこれらの組み合わせの表面上に被膜を形成する。
【０１７８】
被覆は、一般に、好適な塩を粒子状材料に酸性ｐＨ（例えば、ほぼ１から２のｐＨ）または塩基性ｐＨ（例えば、ほぼ９．５から１２のｐＨ）のいずれかにおいて添加し、中和によって沈澱を生じさせることにより行われ得る。最初に、塩を添加し、引き続いてｐＨを調整してもよく：あるいは塩を添加する間にｐＨを調整してもよい。
【０１７９】
被膜形成後、例えば流体エネルギーミルまたは微粉末化機中で磨砕して、塗膜および／または乾燥段階により一緒にくっついた粒子を分離する前に材料を洗浄、乾燥してもよい。
【０１８０】
この最終ミル掛け段階においては、例えばポリオール、アミン、アルキルホスホン酸またはシリコーン誘導体による有機表面処理は、必要に応じて適用され得る。
【０１８１】
一つの実施形態では、粒子状材料は、特定のサイズ区分を選択的に除去するように処理されてもよい。例えば、５μｍ以上の直径であるいかなる粒子も除去されてもよく；一つ
の実施形態では、３μｍ以上の直径であるいかなる粒子も除去されよい。このような粒子は、例えば遠心分離処理により除去されてもよい。
【０１８２】
使用時に太陽に曝露される製品は、第３および第４の態様として、被覆された粒子状材料を１から６０容量％のような、例えば２から５０容量％などの、０．５から７０容量％の量で含み得る。
【０１８３】
適用における被覆された粒子状材料のレベルは、意図した用途に依って適当に選択されてもよい。
【０１８４】
使用時に太陽に曝露される製品は、第３および第４の態様として、プラスチック製品（例えば、プラスチック容器）、インキ、被覆組成物（塗料および粉末被覆組成物を含む）、ルーフィング組成物（例えば、屋根板、タイル、または顆粒状被覆であってもよい）、地表被覆物組成物（道路表面製品、フローリング製品、自動車道路表面製品、駐車場表面製品、または舗装表面などの）、および日射反射性製品から選択され得る。
【０１８５】
一つの実施形態では、製品は塗料であり、被覆された粒子状材料を１０〜３０容量／容量％、例えば１５〜２０容量／容量％など５〜５０容量／容量％の量で含んでもよい。
【０１８６】
一つの実施形態では、製品は、プラスチック製品であり、被覆された粒子状材料を０．５〜７０容量／容量％の量で含んでもよく；例えばマスターバッチ中では５０〜７０容量／容量％もの高いレベルが可能であるか、望ましいことがあり、一方、ポリエチレン袋中では１〜３容量／容量％もの低いレベル望ましいことがある。
【０１８７】
一つの実施形態では、製品は、ルーフィング製品または地表被覆物製品用の被覆組成物であり、被覆された粒子状材料を１〜５０容量／容量％の量を含んでもよい。
【０１８８】
使用時に太陽に曝露される製品は、第３および第４の態様として、一つの実施形態では有機または無機ＵＶ吸収剤または散乱剤を更に含んでもよい。このようなＵＶ吸収材／散乱材の例としては、ヒンダードアミン光安定剤（ＨＡＬＳ）および超微細ＴｉＯ２が挙げられる。
【０１８９】
０．４０μｍ超の平均結晶サイズを持つ二酸化チタンまたはドープされた二酸化チタン粒子状材料の作製は、下記の１つ以上が当てはまるように変成された、このような材料を得るための標準工程によるものであり得る。
ａ）カ焼を例えば１０００℃以上などの、９００℃以上の、標準よりも高い温度におけるものとする；
ｂ）カ焼を例えば５時間以上の、標準よりも長い時間のものとする；
ｃ）低減したレベルの成長調整剤を工程時に存在させ；例えば、それは成長調整剤を工程時に存在させないということもある；
ｄ）成長促進剤を工程時に添加し；特に増加したレベルの成長促進剤を工程時に添加する；
ｅ）カ焼装置フィードパルプ中のルチルシードレベルを低下させる。
【０１９０】
大きな結晶材料は、慣用の顔料と同一の方法で処理され得、例えば種々の添加物によって、塗料、プラスチック、アスファルトまたは他のビヒクルと混和性とされる。
【０１９１】
０．４０μｍ超の平均結晶サイズを持つ二酸化チタンまたはドープされた二酸化チタン粒子状材料を得るための工程は、
含チタン鉄フィード原料と硫酸とを反応させて、固体の水溶性反応ケーキを形成し；
ケーキを水および／または弱酸に溶解して、硫酸チタンの溶液を作製し；
溶液を加水分解して、硫酸チタンを二酸化チタン水和物に転換し；
沈澱した二酸化チタン水和物を溶液から分離し、カ焼して、二酸化チタンを得る
ことを含み、下記の１つ以上が当てはまるものであり得る。
ａ）カ焼を例えば１０００℃以上などの、９００℃以上の、標準よりも高い温度におけるものとする；
ｂ）カ焼を例えば５時間以上の、標準よりも長い時間のものとする；
ｃ）低減したレベルの成長調整剤を工程時に存在させ；例えば、それは成長調整剤を工程時に存在させないということもある；
ｄ）成長促進剤を工程時に添加し；特に増加したレベルの成長促進剤を工程時に添加する；
ｅ）カ焼装置フィードパルプ中のルチルシードレベルを低下させる。
次いで、二酸化チタン粒子状材料が被覆される。
【０１９２】
材料が被覆段階の前に好適にミル掛けされる。ミル掛けは、本発明の大きな結晶材料により特に容易に行われる。特に、材料は、実際的なミル掛けエネルギーにおいて破砕されるのが観察され得る。これは、付加的な作製の選択肢を提供し、サイズコントロールも容易にし得る。
【０１９３】
被覆は、材料を水中に分散し、それに続いて硫酸アルミニウムなどの好適な塗膜試剤を添加することにより行われ得る。次いで、ｐＨを調整して、所望の水和酸化物の沈澱を生じさせて、材料の表面上に被膜を形成する。
【０１９４】
被膜形成後、例えば流体エネルギーミルまたは微粉末化機中で磨砕して、塗膜により一緒にくっついた粒子を分離する前に、材料を洗浄、乾燥してもよい。この最終ミル掛け段階においては、例えばポリオール、アミン、アルキルホスホン酸またはシリコーン誘導体による有機表面処理は、要求に応じて適用され得る。
【０１９５】
一つの実施形態では、このように得られる二酸化チタン粒子状材料は、特定のサイズ区分を選択的に除去するように処理されてもよい。
【０１９６】
本明細書では、「平均」は、特記しない限り統計的な意味を指す。特に、平均サイズを指すときには、これは、「幾何学的な容積平均サイズ」を指すように意図されている。
【０１９７】
本発明は、図示のみにより、次の非限定的な実施例によりさらに述べられる。
【実施例】
【０１９８】
ＰＶＣ＝顔料容積濃度；ｐｖｃ＝ポリ塩化ビニル
実施例１Ａ：大きな結晶のＴｉＯ２の製造
１．１方法
含チタン鉄フィード原料を濃硫酸と共に温浸し、得られるケーキを溶解して、慣用のＴｉＯ２顔料の方法による黒色硫酸塩液を形成した。引き続いて、この「黒色液」をブルーメンフェルド法により加水分解して、水和二酸化チタンを沈澱させた。このパルプに０．３％のブルーメンフェルド種（当分野の技術によれば、上述の水和二酸化チタンの一部を濃水酸化ナトリウム溶液中で消化し、生成したチタン酸ナトリウムと塩酸とを引き続いて反応させることにより、作製される）を添加した。このパルプに０．０５重量／重量％のＡｌ２Ｏ３と０．２重量／重量％のＫ２Ｏを更に添加した。次いで、温度をほぼ１０００℃まで１℃／分の速度で昇温することにより、添加パルプを焼成した厳密な温度を選択して、０．１と３％の間のアナターゼレベルを確保する。焼成の前に、場合によっては硫酸マンガンを＜０．２％の濃度でドーパントとして使用してもよい。
【０１９９】
ｉ）ラブアウトした試料の電子線顕微鏡写真を得、引き続いてＫＳ３００像アナライザーを用いて像を解析して、重量平均結晶サイズを得；およびｉｉ）Ｘ線回折パターンを測定して、％ルチルを得ることにより、得られる製品をキャラクタリゼーションした。
【０２００】
１．２結果
透過電子顕微鏡法に測定し、続いてＫＳ３００（Ｃａｒｌ  Ｚｅｉｓｓ）を用いて像分析することにより、平均結晶サイズは０．７９であり、幾何重量標準偏差は１．３８であると判明した。ルチル含有量は９９％であると判明した。
【０２０１】
実施例１Ｂ：大きな結晶のＴｉＯ２の製造
１．１方法
ａ）メックレンブルグ沈澱を用いる出発材料の製造
含チタン鉄フィード原料を濃硫酸と共に温浸し、得られるケーキを溶解して、硫酸チタンの溶液を作製した。引き続いて、アナターゼ核を慎重に添加する（「メックレンブルグ」法）ことにより、この硫酸チタンを加水分解した。この水和酸化チタンパルプを出発材料として使用した。
【０２０２】
ｂ）水和材料からの大きな結晶のＴｉＯ２の形成
パルプを洗浄し、浸出させた。０．２％のＫ２Ｏと０．２％のＡｌ２Ｏ３（重量／重量％）をＴｉＯ２に添加した。次いで、このパルプをロータリーキルン中で焼成した。温度を１℃／分の速度で１０３０℃まで上昇させた。次いで、この試料を１０３０℃で３０分間保持し、その後冷却した。
【０２０３】
ｃ）キャラクタリゼーション
電子顕微鏡写真の目視評価によりサイズについて、およびＸ線回折により％ルチルについて、得られたＴｉＯ２をキャラクタリゼーションした。
【０２０４】
１．２結果
得られたＴｉＯ２は、＞０．５μｍの平均結晶サイズ、＞１μｍの平均粒子サイズ、および９９％の％ルチルを有していた。
【０２０５】
図１に電子顕微鏡写真を示す。
【０２０６】
実施例１Ｃ：大きな結晶のＴｉＯ２の製造
１．１方法
ａ）メックレンブルグ沈澱を用いる水和材料の製造
含チタン鉄フィード原料を濃硫酸と共に温浸し、得られるケーキをより希薄な硫酸溶液に溶解して、硫酸チタンの溶液を作製した。引き続いて、この硫酸チタンを加熱して、水和酸化チタンを沈澱させ、微細なアナターゼ結晶を添加する（「メックレンブルグ」法）ことにより、沈澱の種を形成した。この水和酸化チタンパルプを水和材料として使用した。
【０２０７】
ｂ）水和材料からの大きな結晶のＴｉＯ２の形成
このパルプを濾過し、洗浄した。次いで、硫酸カリウムと硫酸アルミニウム溶液をパルプに添加して、０．２％のＫ２Ｏと０．２％のＡｌ２Ｏ３（ＴｉＯ２上の重量／重量％として表した）を得た。次いで、このパルプを乾燥し、ロータリーキルン中で焼成した。焼成時、温度を１℃／分の速度で１０３０℃まで昇温した。次いで、この試料を１０３０℃で３０分間保持し、その後冷却した。焼成の前に、硫酸マンガンをドーパントとして使用してもよい。
【０２０８】
ｃ）キャラクタリゼーション
ｉ）ラブアウトされた試料の電子線顕微鏡写真を得、引き続いてＫＳ３００像アナライザー（Ｃａｒｌ  Ｚｅｉｓｓ）を用いて像を解析して、重量平均結晶サイズを得；およびｉｉ）Ｘ線回折パターンを測定して、％ルチルを得ることにより、得られるＴｉＯ２をキャラクタリゼーションした。
【０２０９】
１．２結果
得られたＴｉＯ２は、＞０．５μｍの重量結晶サイズおよび９９％の％ルチルを有していた。
【０２１０】
実施例２：反射スペクトルの測定
２．１方法
実施例１Ｂで作製した大きな結晶ルチル試料を５０重量／重量％（２０容量／容量％）の量でボールミルにかけ、アルキッド塗料樹脂の中に加えた。ボールミル掛の後、＃３Ｋバーを用いて、塗料を黒色基材にかぶせてドローダウンした。積分球付きのＮＩＲ／ｖｉｓ分光計により黒色基材上の反射を記録した。
【０２１１】
２．２結果
大きな結晶ルチルのスペクトルは、入手可能な慣用のＴｉＯ２顔料と比較して、可視（４００−７００ｎｍ）において低反射を、ＮＩＲ（７００−２５００ｎｍ）において高反射を示した。
【０２１２】
図２に実施例１Ｂの試料のスペクトル、ならび慣用のＴｉＯ２（Ｔｉｏｘｉｄｅ（登録商標）  ＴＲ８１、Ｈｕｎｔｓｍａｎ  Ｐｉｇｍｅｎｔｓ  Ｄｉｖｉｓｉｏｎから市販されている）および黒色基材に対するスペクトルを示すグラフを示す。
【０２１３】
実施例３Ａ：被覆された大きな結晶のＴｉＯ２の製造
レイモンドミルを用いて、実施例１ＡからのＴｉＯ２を最初に乾式ミル掛けする。次いで、それを３５０ｇｐｌまでスラリー化し、オタワサンドを入れた微細な媒体ミル中で３０分間ミル掛けする。次いで、サンドをスラリーから分離する。
【０２１４】
次いで、得られたスラリー（ブルックヘブンＸ線ディスク遠心機により測定して粒子サイズ０．８７：幾何重量標準偏差１．４４）を緻密なシリカおよびアルミナにより被覆する。この際、ＴｉＯ２スラリーを攪拌タンクの中に導入し、温度を７５℃まで昇温し、ｐＨを１０．５に調整する。１．０％のシリカ（ＴｉＯ２上の重量／重量）をケイ酸ナトリウムとして３０分にわたって添加し、３０分間混合する。硫酸を６０分にわたって添加して、ｐＨを８．８とし、次いで３５分にわたってｐＨを１．３とする。次に、０．６％のアルミナを苛性アルミン酸ナトリウムから２５分にわたって添加して、ｐＨを１０．２５とし：それを２０分間混合する。最終的に、硫酸を添加することにより、ｐＨを６．５に調整する。次いで、被覆された製品を洗浄、乾燥し、その後で流体エネルギーでミル掛けする。
【０２１５】
ＩＲ反射性製品を次の通りキャラクタリゼーションする。
粒子サイズ：この製品を好適な分散剤の存在において高剪断混合にかけて、粒子を粉砕なしで分散させる。Ｘ線ディスク遠心のブルックヘブンＸＤＣを用いて、粒子サイズ分布を測定する。平均粒子サイズ、および粒子サイズ幾何重量標準偏差を記録する。
【０２１６】
結晶サイズ：この製品の小さい試料を分散し、任意の好適なラブアウト法で剪断にかける。得られるペーストを顕微鏡載物台上にたらし、蒸発させ、その後Ｊｅｏｌ  （登録商標）ＪＥＭ  １２００ＥＸ透過電子顕微鏡で評価する。Ｃａｒｌ  Ｚｅｉｓｓ  ＫＳ３００像分析ソフトウエアを用いて、平均結晶サイズ、および結晶サイズ幾何重量標準偏差を評
価する。
【０２１７】
この試料を加速ウエザリングにかけ、実施例７に述べる方法を用いて、０．６８の耐久性比を測定した。
【０２１８】
実施例３Ｂ：被覆された大きな結晶のＴｉＯ２の製造
方法
レイモンドミルを用いて、実施例１ＣからのＴｉＯ２を最初に乾式ミル掛けする。次いで、それを３５０ｇｐｌまでスラリー化し、オタワサンドを入れた微細な媒体ミル中で３０分間ミル掛けする。次いで、サンドをスラリーから分離する。
【０２１９】
次いで、得られるスラリーを緻密なシリカおよびアルミナにより被覆する。この際、ＴｉＯ２スラリーを攪拌タンクの中に導入し、ｐＨを１０．５に調整する。３．０％のシリカ（ＴｉＯ２上の重量／重量）をケイ酸ナトリウムとして３０分にわたって添加し、３０分間混合する。硫酸を６０分にわたって添加して、ｐＨを８．８とし、次いで３５分にわたってｐＨを１．３とする。次に、２．０％のアルミナを苛性アルミン酸ナトリウムから２５分にわたって添加して、ｐＨを１０．２５とし：それを２０分間混合する。最終的に、硫酸を添加することにより、ｐＨを６．５に調整する。
【０２２０】
次いで、被覆された製品を洗浄、乾燥し、その後で流体エネルギーでミル掛けする。
【０２２１】
実施例４Ａ：黒色塗料中での大きな結晶のＴｉＯ２の使用
実施例１Ａの製品をアクリル塗料系において評価した。
方法
アクリル樹脂、湿潤および分散添加物、溶剤、および着色剤を用いて、着色剤コンセントレートを作製する。着色剤は、カーボンブラックまたはＮＩＲ透明な黒色着色剤（例えばＢＡＳＦ（登録商標）ｐａｌｉｏｇｅｎ  ｂｌａｃｋ、Ｓ００８４）であることができる。
【０２２２】
【表１】
2011522910.tif 000003
【０２２３】
この着色剤コンセントレートをスチールガラス小球によりミル掛けする。これから、着色したアクリル樹脂溶液を作製する。
【０２２４】
【表２】
2011522910.tif 000004
【０２２５】
試験対象の顔料を着色したアクリル樹脂溶液の一部に添加して、ミルベースを作る。顔料の量を変えて、異なる顔料容積濃度（ｐｖｃ）を得る。次いで、この着色したアクリルミルベースを２分間ミル掛けし、次いで、更なる量の着色したアクリル樹脂溶液により塗料化する。
【０２２６】
次いで、そのゲージが公称の湿潤膜厚を決定する、ワイヤ巻きアプリケーターを用いて、試験塗料を不透明性チャートに塗布する。溶剤を蒸発させ、次いでパネルを１０５℃で３０分間乾燥する。
【０２２７】
積分球と４００−２６００ｎｍの波長範囲を持つＵＶ／ｖｉｓ／ＮＩＲ分光光度計を用いて、反射スペクトルを測定する。ＡＳＴＭＥ９０３に述べられている方法にしたがって、全日射反射をこのデータから計算する。Ｄ６５光源下のＬ＊、ａ＊およびｂ＊もこのデータから計算する。図３および４に結果を示す。ロレンスバークレイＳＲＩ計算機のＬ＊４０でこの値を置き換えることにより、図４中の例に対して次の結果を得た（基準：ＡＳＴＭ１９８０規格）。
【０２２８】
【表３】
2011522910.tif 000005
【０２２９】
実施例４Ｂ：塗料の製造
着色塗料を製造するために、実施例１Ｂで作製した大きな結晶ルチル試料を約１５％容量／容量の量でアルキッド塗料樹脂の中にボールミルで加え、非白色着色剤を約１％容量／容量の量で添加する。
【０２３０】
使用され得る非白色着色剤は、（ｉ）クロムチタネートイエロー、（ｉｉ）ニッケルチタネートイエロー、（ｉｉｉ）ペリレンブラック、（ｉｖ）合成弁柄、（ｖ）銅フタロシアニン、および（ｖｉ）キナクリドンレッドである。
【０２３１】
実施例４Ｃ：塗料の製造
実施例３Ｂからの被覆ＴｉＯ２を使用して、改善された塗料製品を作製する。この関連で、実施例３Ｂで作製した被覆された大きな結晶ルチル試料をアルキッドメラミンホルムアルデヒドベースの塗料の中に約２３％容量／容量の量で組み込む。
【０２３２】
耐久性をＡｔｌａｓ  Ｃ１６５ａウエザロメーター（登録商標）で測定し、２０００時間の曝露にわたる重量損失として評価する。
【０２３３】
実施例５：錯体無機着色顔料を用いる場合のＰＶＣｕにおけるメリット
全顔料容積濃度を一定に保つような、一連の二酸化チタンおよびＰｉｇｍｅｎｔ  Ｇｒｅｅｎ１７の濃度によりＰＶＣプラークを作製した。
【０２３４】
【表４】
2011522910.tif 000006
【０２３５】
【表５】
2011522910.tif 000007
【０２３６】
慣用の顔料ＴｉＯ２および実施例１Ａの方法を用いて得られる材料の２つのタイプのＴｉＯ２のそれぞれに対して、この実験を行う。使用されるこの材料は、０．９７ミクロンの平均結晶サイズおよび０．８５ミクロンの平均粒子サイズを有するものであった（その結晶サイズによりミル掛けした）。ｐｖｃプラークを次のように作製する。
＊クリプトピアレス型ミキサーを用いて、ドライブレンドを作製する。
＊Ｊ．Ｒ．Ｄａｒｅ二本ロールミル（１５５℃フロントローラーおよび１５０℃リアローラー）を使用して、ｐｖｃを作製する。
＊得られるｐｖｃを１６５℃で３分間予熱し、次いで１５トン／ｉｎ２で２分間プレスする。
【０２３７】
積分球と４００−２６００ｎｍの波長範囲を持つＵＶ／ｖｉｓ／ＮＩＲ分光光度計を用いて、反射スペクトルを測定する。ＡＳＴＭＥ９０３に述べられている方法にしたがって
、全日射反射をこのデータから計算する。Ｄ６５光源下のＬ＊、ａ＊およびｂ＊もこのデータから計算する。図５および６に結果を示す。
【０２３８】
グラフは、慣用の二酸化チタンに対して、本発明のチタニアが低い可視の着色低下を呈し、所定のＬ＊に達するのに高濃度の使用が可能となるということを示す。結果として、高濃度を使用してもよく、所定のＬ＊において改善された日射反射を得る。
【０２３９】
ロレンスバークレイＳＲＩ計算機のＬ＊４０においてこの値を使用して、図６中の例に対して次の結果を得た（基準：ＡＳＴＭ１９８０規格）。
【０２４０】
【表６】
2011522910.tif 000008
【０２４１】
実施例６：カーボンブラック着色ＰＶＣ−ｕにおけるメリット
容積比（二酸化チタン：カーボンブラック）によりＰＶＣプラークを作製する。樹脂１００部当りのＴｉＯ２の部数を５％に固定し、カーボンブラックを０．１００％、０．０５０％、０．０１０％および０．００５％のｐｈｒとなるように変動させる。
【０２４２】
慣用の顔料ＴｉＯ２および実施例１Ａの方法を用いて得られる材料の２つのタイプのＴｉＯ２のそれぞれに対して、この実験を行う。
【０２４３】
【表７】
2011522910.tif 000009
【０２４４】
クリプトピアレス型ミキサーを用いて、ドライブレンドを作製する。Ｊ．Ｒ．Ｄａｒｅ二本ロールミル（１５５℃フロントローラーおよび１５０℃リアローラー）を使用して、ｐｖｃを作製する。得られるｐｖｃを１６５℃で３分間予熱し、次いで１５トン／ｉｎ２で２分間プレスする。図７に結果を示す。
【０２４５】
【表８】
2011522910.tif 000010
【０２４６】
実施例７：乾燥アルキッドメラミンホルムアルデヒド塗料における耐久性メリット
下記のミルベースを１６時間ボールミル掛けする。
【０２４７】
【表９】
2011522910.tif 000011
【０２４８】
１５ｇの６０％の市販のアルキッド樹脂を添加することにより、ミルベースを安定化し、３０分間転動する。転動後、２４．３ｇの６０％のアルキッド樹脂と１５．３ｇの６０％の市販のメラミンホルムアルデヒド樹脂を更に添加する。得られる塗料を更に３０分間転動し、その後デカンテーションし、放置して、１５分間脱気する。
【０２４９】
脱脂したスチールパネルを秤量し、試験対象の塗料を試験パネルの前面にスピンコートする。塗料を最低６０分間とばし、その後１５０℃で３０分間乾燥する。充分な塗料を塗布して、少なくとも４０μｍの乾燥膜厚を得る。次いで、パネルを再秤量する。
【０２５０】
パネルをＡｔｌａｓ  Ｃｉ６５ａウエザロメーター（登録商標）中で合計３０００時間曝露し、測定のために２５０時間ごとに取り出し、その後更なる曝露のためにウエザロメーターに戻す。
【０２５１】
試験顔料について、標準顔料についての対応する点に対して各測定時間における重量損失をプロットする。最小二乗法によるフィッティングを使用して、耐久性比のＤＲである、勾配を求める。卓越した耐候性を示す、小さいＤＲが好ましい。図８および下記の表に結果を示す。
【０２５２】
【表１０】
2011522910.tif 000012
【図１】
2011522910.tif 000013
【図２】
2011522910.tif 000014
【図３】
2011522910.tif 000015
【図４】
2011522910.tif 000016
【図５】
2011522910.tif 000017
【図６】
2011522910.tif 000018
【図７】
2011522910.tif 000019
【図８】
2011522910.tif 000020
【国際調査報告】
2011522910.tif 000021
2011522910.tif 000022
2011522910.tif 000023
2011522910.tif 000024